(57)【要約】【課題】導電性組成物を透明基材上に転写し、導電層パターンを形成してなる電磁波シールド材、及び転写後の導電層上に金属層を形成してなる電磁波シールド材において、導電性組成物の転写不良に基づく断線、形状不良、低密着性等の不具合が生じない電磁波シールド材を提供する。【解決手段】透明基材１と、透明基材１上に形成されたプライマー層２と、プライマー層２上に所定のパターンで形成された導電層３とを少なくとも有する電磁波シールド材１であって、プライマー層２のうち導電層３が形成されている部分Ａの厚さＴＡは、導電層３が形成されていない部分Ｂの厚さＴＢよりも厚いように構成して上記課題を解決した【選択図】図３
2010123979.tif 000002
【特許請求の範囲】
【請求項１】
透明基材と、該透明基材上に形成されたプライマー層と、該プライマー層上に所定のパターンで形成された、導電性粉末及び熱可塑性樹脂を含む導電性組成物からなる導電層とを有し、
前記プライマー層のうち前記導電層が形成されているパターン形成部におけるプライマー層の厚さは、前記導電層が形成されていないパターン非形成部におけるプライマー層の厚さよりも厚く、
前記パターン非形成部には、前記プライマー層が存在し、前記導電性組成物が実質的に存在せず、
前記プライマー層と前記導電層との界面は前記導電性粉末と前記熱可塑性樹脂と前記プライマー層を構成する樹脂とが入り組んでおり、前記導電層を構成する導電性組成物中には前記プライマー層に含まれるプライマー成分が存在する、ことを特徴とする電磁波シールド材。
【請求項２】
前記プライマー層と前記導電層との界面近傍には、該プライマー層に含まれるプライマー成分と該導電性組成物とが混合する領域が存在する、請求項１に記載の電磁波シールド材。
【請求項３】
前記導電層の表面に、更に金属層が形成されている、請求項１又は２に記載の電磁波シールド材。
【請求項４】
前記プライマー層が、電離放射線硬化性樹脂又は熱可塑性樹脂からなる層である、請求項１〜３のいずれか１項に記載の電磁波シールド材。
【発明の詳細な説明】
【技術分野】
【０００１】
本発明は、所定のパターンで形成された機能インキ層を導電層とした電磁波シールド材に関する。
【背景技術】
【０００２】
テレビやパーソナルコンピュータのモニター等のディスプレイ装置（画像表示装置）として、例えば、陰極線管（ＣＲＴ）ディスプレイ装置、液晶ディスプレイ装置（ＬＣＤ）、プラズマディスプレイ装置（ＰＤＰ）、エレクトロルミネッセンス（ＥＬ）ディスプレイ装置等が知られている。これらのディスプレイ装置のうち、大画面ディスプレイ装置の分野で注目されているプラズマディスプレイ装置は、発光にプラズマ放電を利用するため、３０ＭＨｚ〜１ＧＨｚ帯域の不要な電磁波が外部に漏洩して他の機器（例えば、遠隔制御機器、情報処理装置等）に影響を与えるおそれがある。そのため、プラズマディスプレイ装置に用いられるプラズマディスプレイパネルの前面側（観察者側）に、漏洩する電磁波をシールドするためのフィルム状の電磁波シールド材を設けるのが一般的である。
【０００３】
電磁波シールド材は今までに種々検討されているが、例えば特許文献１には、透明基材上に無電解めっき触媒ペーストをメッシュパターンでシルクスクリーン印刷し、その上に金属層を無電解めっきしてなる電磁波シールド材が提案されている。また、特許文献２には、導電性インキ組成物をメッシュパターンで転写体に凹版オフセット印刷し、転写体上のメッシュパターンを透明基材上に転写し、透明基材上のメッシュパターンに金属層を電気めっきしてなる電磁波シールド材が提案されている。また、特許文献３には、導電性インキ組成物をメッシュパターンで透明基材に直接凹版印刷し、その透明基材上のメッシュパターンに金属層を電気めっきしてなる電磁波シールド材が提案されている。
【０００４】
なお、導電性のメッシュパターンを有する上記電磁波シールド材とは形態が異なるが、特許文献４，５の図１及び図２には、先ずドラム１０の表面に形成された凹部１６に配合物６４を充填した後にその配合物６４を硬化し、而かる後に該硬化した配合物６４上に接着材料６８を供給し、次いで該接着材料６８をその上に供給したシート４６で挟み、その後その接着材料６８を硬化し、版凹部内で硬化した配合物６４及び接着材料６８を版凹部から離型することによって、作製された再帰反射シートが提案されている。この再帰反射シートは、同文献４，５の図５Ｄに示すように、接着材料６８が基材シート４６と凸形物との間に設けられた構造となっている。
【先行技術文献】
【特許文献】
【０００５】
【特許文献１】特開平１１−１７０４２０号公報
【特許文献２】特開２００１−１０２７９２号公報
【特許文献３】特開平１１−１７４１７４号公報
【特許文献４】米国特許第３，８１１，９８３号
【特許文献５】米国特許第３，９３５，３５９号
【発明の概要】
【発明が解決しようとする課題】
【０００６】
しかしながら、特許文献１に記載の電磁波シールド材は、微細パターンの形成が難しいシルクスクリーン印刷でメッシュパターンを形成するとともに、成膜速度の遅い無電解めっきで金属層を形成するので、生産性の点で劣り、コスト低減を図ることができないという難点がある。また、特許文献２に記載の電磁波シールド材は、凹版印刷でメッシュパターンを形成するので微細パターンの形成は可能であるが、オフセット方式を採用するので、凹版から一旦転写体に転写した後に転写体から透明基材に２回目の転写を行うので、原版である凹版のメッシュパターンが忠実に透明基材に転写されないことがある。
【０００７】
さらに、特許文献２，３に記載の電磁波シールド材は、凹版から転写体又は透明基材に転写（転移ともいう。）する際に、未転写部が発生したり、密着性に劣る転写不良が発生したりすることがある。具体的には、図１２に示すように、凹版１０１上に導電性インキ組成物１０３を塗布した後にドクターブレード１０２で掻き取って凹部１０４内に導電性インキ組成物１０３を充填する際、図１２（Ｂ）に示すように、ドクターブレード１０２で掻き取った後の凹部１０４内の導電性インキ組成物１０３は、その上部に凹み１０５が生じる。この凹み１０５は、その後、凹版１０１上に透明基材１０６を圧着して透明基材１０６上に凹部１０４内の導電性インキ組成物１０３を転写する際に、図１２（Ｃ）に示すように、透明基材１０６と導電性インキ組成物１０３との密着を妨げる要因となる。その結果、透明基材１０６上に、導電性インキ組成物の未転写部が発生したり、密着性に劣る転写不良が発生したりして、電磁波シールド特性を低下させる原因となる。
【０００８】
本発明は、上記課題を解決するためになされたものであって、その目的は、凹版印刷によって導電性組成物を透明基材上に転写し、導電性を有するパターンを形成してなる電磁波シールド材において、導電性組成物の転写不良に基づくパターンの断線、形状不良、低密着性等の不具合が生じない電磁波シールド材を提供することにある。また、本発明の他の目的は、導電性組成物の転写不良に基づくパターンの断線、形状不良、低密着性等の不具合が生じない電磁波シールドの製造方法を提供することにある。
【０００９】
さらに、本発明の他の目的は、上記電磁波シールド材が有する良好な転写パターンと同様の形態を備えてなる印刷物を提供するとともに、そうした転写パターンを転写不良なく安定して形成できる印刷物の製造方法を提供することにある。
【課題を解決するための手段】
【００１０】
本発明者は、転写不良のない良好な形状の導電パターンを転写してなる電磁波シールド材とその製造方法について鋭意研究している過程で、未硬化の導電性組成物が充填された所定パターンの凹部を有する版面と、その導電性組成物の転写対象である基材の一方の面とを、未硬化のプライマー層を介して圧着し、その圧着を保持した状態で少なくともプライマー層を硬化した後に版面から剥がすことによって、導電性組成物を極めて良好に転写できるという画期的な方法を見つけ、本発明の電磁波シールド材の製造方法を完成させた。しかも、得られた電磁波シールド材の構造形態は特徴的であることも見出した。さらに、こうした電磁波シールド材とその製造方法の特徴を、他の機能インキ層を転写してなる印刷物に対して適用できることを見出し、本発明の印刷物及びその製造方法を完成させた。
【００１１】
すなわち、上記課題を解決するための本発明の印刷物は、基材と、該基材上に形成されたプライマー層と、該プライマー層上に所定のパターンで形成された機能インキ層とを有し、前記プライマー層のうち、前記機能インキ層が所定のパターンで形成されたパターン形成部におけるプライマー層の厚さが、前記機能インキ層が所定のパターンで形成されていないパターン非形成部におけるプライマー層の厚さよりも厚いことを特徴とする。
【００１２】
この発明によれば、基材上に形成されたプライマー層のうち、機能インキ層が所定のパターンで形成されたパターン形成部におけるプライマー層の厚さが、機能インキ層が所定のパターンで形成されていないパターン非形成部におけるプライマー層の厚さよりも厚いので、例えば本発明の印刷物を凹版を用いて製造する場合には、上記課題で指摘した凹みを充填するようにプライマー層が設けられている。こうした形態からなるプライマー層は、当該印刷物の製造時に、ドクターブレードやワイピングロール等で掻き取った後の版の凹部内の機能インキ組成物上部の凹みに充填して形成されたものであり、その結果、プライマー層が機能インキ組成物に空隙なく密着し、機能インキ組成物の転写不良に基づく断線、形状不良、低密着性等の不具合が生じない印刷物の形態を表している。
【００１３】
また、この発明によれば、機能インキ組成物の転移性（転写性ともいう。）を改善できるため、通常のグラビア印刷等の凹版を利用する方法に比べ、転移後の機能インキ組成物の厚さを厚くすることができる。従って、機能インキ層パターンを厚くすることで、得られた印刷物に所望の機能を確保する形態を表している。
【００１４】
本発明の印刷物において、前記パターン形成部におけるプライマー層と機能インキ層との境界部分は、(a)該プライマー層を構成する成分と該機能インキ層を構成する成分とが混合している断面形態、(b)非直線状に入り組んでいる断面形態、及び、(c)該機能インキ層を構成する機能インキ組成物中に該プライマー層に含まれる成分が存在している断面形態、のいずれか１又は２以上の断面形態を有することを特徴とする。
【００１５】
これら(a)〜(c)の発明によれば、プライマー層と機能インキ層との境界部分が単純な境界面構造になっていないので、両層の密着性が向上しているとともに、この印刷物の製造時において、版面内に充填された機能インキ組成物の基材への転移（転写）が高い転移率のもとで確実に行われた形態を表している。
【００１６】
本発明の印刷物において、前記パターン形成部は、前記プライマー層からなる第１の山と、該第１の山の中腹より上に形成された前記機能インキ層からなる第２の山とで構成された突起状の断面形態を有することを特徴とする。
【００１７】
この発明によれば、パターン形成部が、上記の第１の山と、第１の山の中腹より上に形成された第２の山とで構成された突起状の断面形態を有するので、第２の山を構成する機能インキ組成物が第１の山を構成するプライマー層から脱落しにくいとともに、この印刷物の製造時において、版面内に充填された機能インキ組成物の基材への転移（転写）が高い転移率のもとで確実に行われた形態を表している。
【００１８】
本発明の印刷物において、前記プライマー層が、流動状態から固化状態に変化した電離放射線硬化性樹脂、熱可塑性樹脂又は熱硬化性樹脂であることが好ましい。
【００１９】
本発明の印刷物において、前記機能インキ層が、導電体性能、磁性体性能、誘電体性能、触媒性能、光屈折性能、光学性能、着色性能、意匠性能及び弾力性能から選ばれるいずれか１種以上の機能を少なくとも有するものであることが好ましい。
【００２０】
本発明の印刷物において、前記機能インキ層の表面に、該機能インキ層と同じ又は異なる機能を持つ機能層が更に形成されているように構成してもよい。
【００２１】
上記課題を解決するための本発明の印刷物の製造方法は、未硬化の機能インキ組成物が充填された所定パターンの凹部を有する版面と、前記機能インキ組成物の転写対象である基材の一方の面とを、硬化するまで流動性を保持できるプライマー層を介して圧着し、その後、前記圧着を保持した状態で少なくとも前記プライマー層を硬化し、その後、前記基材及び前記プライマー層を前記版面から剥がして前記機能インキ組成物を前記プライマー層を介して前記基材の一方の面に前記所定のパターンで転写することを特徴とする。
【００２２】
この発明によれば、未硬化の機能インキ組成物が充填された所定パターンの凹部を有する版面と、機能インキ組成物の転写対象である基材の一方の面とを、硬化するまで流動性を保持できるプライマー層を介して圧着するので、凹部内の機能インキ組成物上部に生じやすい凹みに流動性のあるプライマー層が充填される。その結果、プライマー層が機能インキ組成物に空隙なく密着するので、凹部内の機能インキ組成物を基材側に未転写部のない状態で正確に転写させることができる。こうして、機能インキ組成物の転写不良に基づく断線、形状不良、低密着性等の不具合が生じない印刷物を製造することができる。
【００２３】
本発明の印刷物の製造方法において、前記圧着を保持した状態での硬化処理は、該プライマー層のみを硬化して前記機能インキ組成物は硬化させない処理、又は、前記プライマー層と前記機能インキ組成物とを同時に硬化する処理、であるように構成することが好ましい。
【００２４】
本発明の印刷物の製造方法において、前記圧着を保持した状態での硬化処理は、電離放射線照射又は冷却によって行うことが好ましい。
【００２５】
上記課題を解決するための本発明の電磁波シールド材は、透明基材と、該透明基材上に形成されたプライマー層と、該プライマー層上に所定のパターンで形成された導電性組成物からなる導電層とを有し、前記プライマー層のうち前記導電層が形成されているパターン形成部におけるプライマー層の厚さは、前記導電層が形成されていないパターン非形成部におけるプライマー層の厚さよりも厚く、前記パターン非形成部には、前記プライマー層が存在し、前記導電性組成物が実質的に存在しない、ことを特徴とする。
【００２６】
この発明によれば、透明基材上に設けられたプライマー層のうち、導電層が形成されている部分であるパターン形成部におけるプライマー層の厚さは導電層が形成されていない部分であるパターン非形成部におけるプライマー層の厚さよりも厚いので、上記課題で指摘した凹みを充填するようにプライマー層が設けられている。こうした形態からなるプライマー層は、電磁波シールド材の製造時に、ドクターブレードやワイピングロール等で掻き取った後の版の凹部内の導電性組成物上部の凹みに充填して形成されたものであり、その結果、プライマー層が導電性組成物に空隙なく密着し、導電性組成物の転写不良に基づく断線、形状不良、低密着性等の不具合が生じない電磁波シールド材の形態を表している。
【００２７】
また、この発明によれば、導電性組成物の転移性を改善できるため、通常のグラビア印刷等の凹版を利用する方法に比べ、転移後の導電性組成物の厚さを厚くすることができる。従って、導電層パターンを厚くすることで、電磁波シールドに必要な導電性を確保する形態を表している。
【００２８】
上記本発明の電磁波シールド材は、次の第１形態〜第４形態に大別することができる。
【００２９】
本発明の第１形態に係る電磁波シールド材は、透明基材と、該透明基材上に形成されたプライマー層と、該プライマー層上に所定のパターンで形成された導電性組成物からなる導電層と、を有する電磁波シールド材であって、前記プライマー層のうち前記導電層が形成されている部分の厚さは前記導電層が形成されていない部分の厚さよりも厚く、前記プライマー層と前記導電層との界面が非直線状に入り組んでいることを特徴とする。
【００３０】
この第１形態に係る電磁波シールド材においては、前記プライマー層と前記導電層との界面が、該プライマー層を構成する樹脂と該導電層を構成する樹脂又はフィラーとの界面であるように構成されていてもよい。
【００３１】
本発明の第２形態に係る電磁波シールド材は、透明基材と、該透明基材上に形成されたプライマー層と、該プライマー層上に所定のパターンで形成された導電性組成物からなる導電層と、を有する電磁波シールド材であって、前記プライマー層のうち前記導電層が形成されている部分の厚さは前記導電層が形成されていない部分の厚さよりも厚く、前記プライマー層と前記導電層との界面近傍には、該プライマー層に含まれるプライマー成分と該導電性組成物とが混合する領域が存在することを特徴とする。
【００３２】
本発明の第３形態に係る電磁波シールド材は、透明基材と、該透明基材上に形成されたプライマー層と、該プライマー層上に所定のパターンで形成された導電性組成物からなる導電層と、を有する電磁波シールド材であって、前記プライマー層のうち前記導電層が形成されている部分の厚さは前記導電層が形成されていない部分の厚さよりも厚く、前記導電層を構成する導電性組成物中に、前記プライマー層に含まれるプライマー成分が存在することを特徴とする。
【００３３】
本発明の第４形態に係る電磁波シールド材は、透明基材と、該透明基材上に形成されたプライマー層と、該プライマー層上に所定のパターンで形成された導電性組成物からなる導電層と、を有する電磁波シールド材であって、前記導電層のパターンは、前記プライマー層からなる第１の山と、該第１の山の中腹より上に形成された、前記導電性組成物からなる第２の山とで構成された突起状パターンであることを特徴とする。
【００３４】
この第４形態に係る電磁波シールド材においては、前記第１の山は、その中腹部に丘形状の輪郭面の傾斜の不連続部を有するように構成されていてもよい。
【００３５】
上記第１〜第３形態に係る発明によれば、透明基材上のプライマー層とパターン状に形成された導電層との界面が単純な境界面構造になっていないので、両層の密着性が向上しているとともに、この電磁波シールド材の製造時において、版面内に充填された導電性組成物の透明基材への転移（転写）が高い転移率のもとで確実に行われた形態を表している。
【００３６】
また、上記第４形態に係る発明によれば、導電層が、上記第１の山と、第１の山の中腹より上に形成された第２の山とで構成された突起状パターンからなるので、第２の山を構成する導電性組成物が第１の山を構成するプライマー層から脱落しにくいとともに、この電磁波シールド材の製造時において、版面内に充填された導電性組成物の透明基材への転移（転写）が高い転移率のもとで確実に行われた形態を表している。
【００３７】
本発明の第１〜第４形態に係る電磁波シールド材において、前記導電層の表面に、更に金属層が形成されているように構成してもよい。
【００３８】
本発明の第１〜第４形態に係る電磁波シールド材において、前記プライマー層が、電離放射線硬化性樹脂又は熱可塑性樹脂からなる層であることが好ましい。ここで、電離放射線硬化性樹脂とは、紫外線又は電子線等の電離放射線の照射により硬化する性質を持った樹脂のことである。
【００３９】
本発明の第１〜第４形態に係る電磁波シールド材において、前記導電層に含まれる樹脂が、熱可塑性樹脂又は電離放射線硬化性樹脂又は熱硬化性樹脂であることが好ましい。
【００４０】
上記課題を解決するための本発明の第１態様に係る電磁波シールド材の製造方法は、透明基材の一方の面に所定のパターンで導電層が形成されてなる電磁波シールド材の製造方法であって、硬化するまで流動性を保持できるプライマー層が一方の面に形成された透明基材を準備する透明基材準備工程と、所定のパターンで凹部が形成された板状又は円筒状の版面に、硬化後に導電層を形成できる導電性組成物を塗布した後、前記凹部内以外に付着した該導電性組成物を掻き取って該凹部内に該導電性組成物を充填する導電性組成物充填工程と、前記透明基材準備工程後の透明基材のプライマー層側と前記導電性組成物充填工程後の版面の凹部側とを圧着して、前記プライマー層と前記凹部内の導電性組成物とを空隙なく密着する圧着工程と、前記圧着工程後に前記プライマー層を硬化するが前記導電性組成物は完全には硬化させないプライマー層硬化工程と、前記プライマー層硬化工程後に前記透明基材及び前記プライマー層を前記版面から剥がして前記凹部内の導電性組成物を前記プライマー層上に転写する転写工程と、前記転写工程後、前記プライマー層上に所定のパターンで形成された導電性組成物を硬化させて導電層を形成する導電性組成物硬化工程と、を有することを特徴とする。
【００４１】
上記第１態様に係る電磁波シールド材の製造方法において、前記導電性組成物は、硬化後に電気めっきできる導電層を形成できる組成物であって、前記導電性組成物硬化工程後、前記プライマー層上に所定のパターンで形成された導電層上に金属層を電気めっきするめっき工程をさらに有するように構成してもよい。
【００４２】
また、本発明の第２態様に係る電磁波シールド材の製造方法は、透明基材の一方の面に所定のパターンで導電層が形成されてなる電磁波シールド材の製造方法であって、硬化するまで流動性を保持できるプライマー層が一方の面に形成された透明基材を準備する透明基材準備工程と、所定のパターンで凹部が形成された板状又は円筒状の版面に、硬化後に導電層を形成できる導電性組成物を塗布した後、前記凹部内以外に付着した該導電性組成物を掻き取って該凹部内に該導電性組成物を充填する導電性組成物充填工程と、前記透明基材準備工程後の透明基材のプライマー層側と前記導電性組成物充填工程後の版面の凹部側とを圧着して、前記プライマー層と前記凹部内の導電性組成物とを空隙なく密着する圧着工程と、前記圧着工程後に前記プライマー層と導電性組成物を同時に硬化する同時硬化工程と、前記同時硬化工程後に前記透明基材及び前記プライマー層を前記版面から剥がして前記凹部内の導電性組成物を導電層として前記プライマー層上に転写する転写工程と、を有することを特徴とする。
【００４３】
上記第２態様に係る電磁波シールド材の製造方法において、前記導電性組成物は、硬化後に電気めっきできる導電層を形成できる組成物であって、前記転写工程後、前記プライマー層上に所定のパターンで形成された導電層上に金属層を電気めっきするめっき工程をさらに有するように構成してもよい。
【００４４】
これら第１及び第２態様に係る発明によれば、流動性を保持したプライマー層が形成された透明基材のプライマー層側と、導電性組成物充填工程後の版面の凹部側とを圧着するので、凹部内の導電性組成物上部に生じやすい凹みに流動性のあるプライマー層が充填される。その結果、プライマー層が導電性組成物に空隙なく密着するので、凹部内の導電性組成物を透明基材側に未転写部のない状態で正確に転写させることができる。こうして、導電性組成物の転写不良に基づく断線、形状不良、低密着性等の不具合が生じない電磁波シールド材を製造することができる。
【００４５】
本発明の第１及び第２態様に係る電磁波シールド材の製造方法において、前記プライマー層が電離放射線硬化性樹脂又は熱可塑性樹脂からなる層であり、該プライマー層の流動性の保持を電離放射線の未照射又は加熱によって行うことが好ましい。
【００４６】
本発明の第１及び第２態様に係る電磁波シールドの製造方法において、前記導電性組成物が、導電性粉末及び樹脂を含み、該樹脂が熱可塑性樹脂又は電離放射線硬化性樹脂又は熱硬化性樹脂であることが好ましい。前記導電性組成物は、必要に応じて樹脂を溶解する溶剤を含み、乾燥や電離放射線照射や加熱や薬品処理等の硬化手段により導電層を形成可能な組成物であって、前記導電性組成物充填工程において版面の凹部に充填可能な流動性を有していることが好ましい。
【００４７】
本発明の第１及び第２態様に係る電磁波シールドの製造方法は、前記圧着工程において、前記プライマー層に含まれるプライマー成分が前記導電層を構成する導電性組成物中に浸入することが好ましい。
【００４８】
この発明によれば、プライマー層に含まれるプライマー成分が導電層を構成する導電性組成物中に浸入するので、透明基材上のプライマー層とパターン状に形成された導電層との界面が単純な境界面構造にならず、両層の密着性を向上させることができる。こうした電磁波シールド材の製造方法は、版面内に充填された導電性組成物の透明基材への転移（転写）が高い転移率のもとで確実に行われる。
【００４９】
本発明の第１及び第２態様に係る電磁波シールドの製造方法は、前記転写工程後において、前記プライマー層のうち前記導電性組成物が転写された部分の厚さは、前記導電性組成物が転写されていない部分の厚さよりも厚く、前記プライマー層と前記導電層との界面が交互に入り組んでいることが好ましい。
【００５０】
この発明によれば、流動性を保持したプライマー層が形成された透明基材のプライマー層側と、導電性組成物充填工程後の版面の凹部側とを圧着することにより、凹部内の導電性組成物上部に生じやすい凹みに流動性のあるプライマー層が充填され、その後プライマー層を硬化させるので、最終的に得られた形態は、透明基材上に設けられたプライマー層のうち導電層が形成されている部分の厚さは導電層が形成されていない部分の厚さよりも厚い形態（すなわち、食い込んだ形態）になるとともに、プライマー層と導電層との界面が交互に入り組んでいる形態になる。得られた電磁波シールド材はこうした形態を有するので、導電層の転写不良に基づく断線、形状不良、低密着性等の不具合が生じない。
【００５１】
本発明の第１及び第２態様に係る電磁波シールドの製造方法は、前記転写工程後において、前記導電層のパターンが、前記プライマー層からなる第１の山と、該第１の山の中腹より上に形成された前記導電性組成物からなる第２の山とで構成された突起状パターンになっていることが好ましい。
【００５２】
この発明によれば、導電層のパターンが、第１の山と、その第１の山の中腹より上に形成された第２の山とで構成された突起状パターンからなるので、第２の山を構成する導電性組成物が第１の山を構成するプライマー層から脱落しにくいとともに、版面内に充填された導電性組成物の透明基材への転移（転写）が高い転移率のもとで確実に行われる。
【発明の効果】
【００５３】
本発明の印刷物によれば、凹版を用いて製造する場合に上記課題で指摘した凹みを充填するようにプライマー層が設けられているので、そのプライマー層が機能インキ組成物に空隙なく密着し、機能インキ組成物の転写不良に基づく断線、形状不良、低密着性等の不具合が生じない印刷物となる。また、この発明によれば、機能インキ組成物の転移性（転写性ともいう。）を改善できるため、通常のグラビア印刷等の凹版を利用する方法に比べ、転移後の機能インキ組成物の厚さを厚くすることができる。従って、機能インキ層パターンを厚くすることで、得られた印刷物に所望の機能を確保する形態を表している。
【００５４】
本発明の印刷物の製造方法によれば、凹部内の機能インキ組成物上部に生じやすい凹みに流動性のあるプライマー層が充填されるので、そのプライマー層が機能インキ組成物に空隙なく密着する。その結果、凹部内の機能インキ組成物を基材側に未転写部のない状態で正確に転写させることができる。こうして、機能インキ組成物の転写不良に基づく断線、形状不良、低密着性等の不具合が生じない印刷物を製造することができる。
【００５５】
本発明の電磁波シールド材によれば、上記課題で指摘した凹みを充填するようにプライマー層が設けられているので、導電層の転写不良に基づく断線、形状不良、低密着性等の不具合が生じない電磁波シールド材を提供することができる。また、プライマー層と導電層との密着性が向上しているとともに、この電磁波シールド材の製造時において、版面内に充填された導電性組成物の透明基材への転移（転写）が高い転移率のもとで確実に行われた形態を表している。
【００５６】
本発明の電磁波シールド材の製造方法によれば、版凹部内の導電性組成物上部に生じやすい凹みに流動性のあるプライマー層が充填されるので、そのプライマー層が導電性組成物に空隙なく密着する。その結果、凹部内の導電性組成物を透明基材側に未転写部のない状態で正確に転写させることができる。こうして、導電性組成物の転写不良に基づく断線、形状不良、低密着性等の不具合が生じない電磁波シールド材を製造することができる。また、凹部内の導電性組成物の転移率も向上するため、プライマーを用いない場合に比べ、厚い導電層パターンを形成することができ、電磁波シールドに必要な、パターンの導電性を高めることができる。また、この発明によれば、プライマー層と導電層との密着性を向上させることができるとともに、版面内に充填された導電性組成物の透明基材への転移（転写）が高い転移率のもとで確実に行うことができる。
【図面の簡単な説明】
【００５７】
【図１】本発明の電磁波シールド材の一例を示す模式的な平面図である。
【図２】図１におけるＡ−Ａ’断面の拡大図である。
【図３】図２の一部をさらに拡大して示す模式的な断面図である。
【図４】第１形態に係る導電層を示す模式断面図である。
【図５】第２形態に係る導電層を示す模式断面図である。
【図６】第３形態に係る導電層を示す模式断面図である。
【図７】第４形態に係る導電層を示す模式断面図である。
【図８】本発明の電磁波シールドの製造方法の一例を示す工程図である。
【図９】本発明の製造方法を実施する装置の概略構成図である。
【図１０】導電性組成物をプライマー層上に転写する転写工程を実施する装置の概略構成図である。
【図１１】凹部内の導電性組成物の凹みにプライマー層を充填し、その導電性組成物が転写する形態を示す模式図である。
【図１２】透明基材上に導電性インキ組成物の未転写部が発生する従来の現象の説明図である。
【図１３】本発明の印刷物の一例を示す模式的な斜視図である。
【図１４】本発明の印刷物の製造方法において、未硬化の機能インキ組成物が充填された所定パターンの凹部を有する版面と、その機能インキ組成物の転写対象である基材の一方の面とを、硬化するまで流動性を保持できるプライマー層用樹脂組成物を介して圧着した態様の一例を示す概略構成図である。
【図１５】図１４と同様の態様の他の一例を示す概略構成図である。
【図１６】本発明の印刷物を構成するパターン形成部Ａとパターン非形成部Ｂとの境界を平面視した場合の一例を示す拡大図である。
【図１７】実施例１で得られた導電層パターンの断面形態図である。
【発明を実施するための形態】
【００５８】
次に、本発明の実施の形態について詳細に説明するが、本発明は以下の実施の形態に限定されるものではなく、その要旨の範囲内で種々変形して実施することができる。
【００５９】
最初に、電磁波シールド材及びその製造方法について説明し、その後に、この電磁波シールド材を包含する印刷物及びその製造方法について説明する。
【００６０】
［電磁波シールド材］
図１は、本発明の電磁波シールド材の一例を示す模式的な平面図であり、図２は、図１におけるＡ−Ａ’断面の拡大図である。また、図３は、図２の一部をさらに拡大して示す模式的な断面図であり、（Ａ）は、導電層上に金属層を設けない例であり、（Ｂ）は導電層上に金属層を設けた例である。本発明の電磁波シールド材１０は、透明基材１と、透明基材１上に形成されたプライマー層２と、プライマー層２上に所定のパターンで形成された導電性組成物からなる導電層３とを有し、必要に応じて導電層３上に形成された金属層４を有し、必要に応じてさらに図２のように保護層９を有する。
【００６１】
ここで、「所定のパターン」とは、電磁波シールド材１０の電磁波遮蔽パターンとして一般的な、メッシュ（網乃至格子）状、ストライプ（平行線群乃至縞模様）状、螺旋（乃至は渦巻）状、或いは線分群等のパターンである。また、図１中、符号７は、中央部に位置し、ディスプレイ装置の画像表示領域に対峙する電磁波遮蔽パターン部であり、符号８は、その電磁波遮蔽パターン部の周縁部の少なくとも一部に存在する接地部である。この接地部８において、接地能力上好ましくは、図１に示すように、電磁波遮蔽パターン部７の周縁部の全周を囲繞する形態が好ましい。また、その接地部８は、メッシュ等の開口部を有するパターン状に形成されていてもよいが、より好ましくは、図１に示すように、開口部非形成（ベタ状）の導電層（或いは導電層及び金属層）からなる。なお、本発明においては、図１に示すような接地部８が周縁部に存在していなくてもよく、全体をシームレスのメッシュ形状とすることもできる。この場合には、ディスプレイのサイズにかかわらず連続形成が可能となる。また、螺旋（乃至は渦巻）状のパターンは、ＩＣタグや非接触式ＩＣカードの送受信アンテナに用いられる渦巻状コイルを全面に亙って被覆する場合等に利用できる。
【００６２】
以下、本発明の構成を詳しく説明する。
【００６３】
（透明基材）
透明基材１は、電磁波シールド材１０の基材であり、所望の透明性、機械的強度、プライマー層２との接着性等の要求適性を勘案の上、各種材料の各種厚さのものを選択すればよい。透明基材１の材料としては、樹脂基材であってもよいし、硝子基材等無機基材であってもよい。また、厚さ形態としては、フィルム状でもシート状でも板状でもよい。通常は、樹脂製の透明フィルムが好ましく用いられる。そうした透明フィルムとしては、アクリル樹脂（ここでは、所謂、メタクリル樹脂も包含する概念として用いる）、ポリエステル樹脂等をベースとするフィルムが好ましいが、これに限定されない。樹脂材料としては、具体的には、トリアセチルセルロース、ジアセチルセルロース、アセテートブチレートセルロース等のセルロース系樹脂、ポリエチレンテレフタレート（ＰＥＴ）、ポリエチレンナフタレート（ＰＥＮ）、エチレングリコール−テレフタル酸−イソフタル酸共重合体、テレフタル酸−エチレングリコール−１，４シクロヘキサンジメタノール共重合体、ポリエステル系熱可塑性エラストマー等のポリエステル樹脂、ポリエチレン、ポリプロピレン、ポリメチルペンテン、環状ポリオレフィン等のポリオレフィン樹脂、ポリ塩化ビニル、ポリ塩化ビニリデン等の含ハロゲン樹脂、ポリエーテルサルホン樹脂、ポリアクリル系樹脂、ポリウレタン系樹脂、ポリカーボネート樹脂、ポリスチレン等のスチレン系樹脂、ポリアミド樹脂、ポリイミド樹脂、ポリスルホン樹脂、ポリエーテル樹脂、ポリエーテルケトン、（メタ）アクリロニトリル等が使用できる。中でも、二軸延伸ＰＥＴフィルムが透明性、耐久性に優れ、しかもその後の工程で紫外線照射処理や加熱処理を経た場合でも熱変形等しない耐熱性を有する点で好適である。
【００６４】
一方、無機基材を構成する無機材料としては、ソーダ硝子、カリ硝子、鉛硝子、硼珪酸硝子、石英硝子、燐酸硝子等の硝子、結晶質石英（水晶）、方解石（炭酸カルシウム）、ダイヤモンド（金剛石）等の透明無機結晶、ＰＬＺＴ等の透明セラミックス等が挙げられる。
【００６５】
透明基材１は、ロール・トウ・ロールで加工可能な連続な長尺帯状フィルムであってもよいし、所定の大きさからなる枚葉フィルムであってもよい。なお、ここで「ロール・トウ・ロール」とは、長尺帯状の基材を巻取（ロール）の形態で供給し、その巻取から帯状シートを巻き出して所定の加工をし、しかる後に再度巻取の形態に巻き取って保管、搬送するフィルムの利用形態を意味する。透明基材１の厚さは、通常は８μｍ〜５０００μｍ程度が好ましいが、これに限定されない。透明基材１の光透過率としては、ディスプレイ装置の前面設置用としては、１００％のものが理想であるが、透過率８０％以上のものを選択することが好ましい。透明基材１の表面には、必要に応じて、後述するプライマー層２と透明基材１との密着性を改善するために易接着層を設けたり、コロナ放電処理、プラズマ処理、火炎処理等の表面処理を行ったりしてもよい。易接着層としては、透明基材１とプライマー層２との両方に接着性のある樹脂から構成する。易接着層の樹脂としては、ウレタン樹脂、エポキシ樹脂、ポリエステル樹脂、アクリル樹脂、塩素化ポリプロピレン等の樹脂の中から適宜選択する。
【００６６】
（プライマー層）
プライマー層２は、透明基材１上に密着性よく設けられる。そして、このプライマー層２上には導電層３が密着性よく設けられる。したがって、プライマー層２は、透明基材１と導電層３の両方に対して密着性がよい材料であることが好ましく、また、ディスプレイ装置の前面設置用としては、当然のことながら透明であることが好ましい。例えば、電離放射線硬化性樹脂や熱可塑性樹脂を塗工してなる層であることが好ましい。また、密着性、耐久性改善、各種物性付与のために各種添加剤や変性樹脂を使用してもよい。
【００６７】
熱可塑性樹脂としては、例えば、ポリメチルメタクリレート（ＰＭＭＡ）等のアクリル樹脂、塩化ビニル−酢酸ビニル共重合体、ポリエステル樹脂、ポリオレフィン樹脂等が挙げられる。
【００６８】
電離放射線硬化性樹脂としては、電離放射線で架橋等の反応により重合硬化するモノマー（単量体）、或いはプレポリマーやオリゴマーが用いられる。モノマーとしては、例えば、ラジカル重合性モノマー、具体的には、２−エチルヘキシル（メタ）アクリレート、ジエチレングリコールジ（メタ）アクリレート、１，６−ヘキサンジオールジ（メタ）アクリレート、トリメチロールプロパントリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート等の各種（メタ）アクリレートが挙げられる。また、プレポリマー（乃至はオリゴマー）としては、例えば、ラジカル重合性プレポリマー、具体的には、ウレタン（メタ）アクリレート、エポキシ（メタ）アクリレート、ポリエステル（メタ）アクリレート、トリアジン（メタ）アクリレート、等の各種（メタ）アクリレートプレポリマー、トリメチロールプロパントリチオグリコレート、ペンタエリスリトールテトラチオグリコレート等のポリチオール系プレポリマー、不飽和ポリエステルプレポリマー等が挙げられる。その他、カチオン重合性プレポリマー、例えば、ノボラック系型エポキシ樹脂プレポリマー、芳香族ビニルエーテル系樹脂プレポリマー等が挙げられる。ここで、（メタ）アクリレートという表記は、アクリレート又はメタクリレートという意味である。
【００６９】
これらモノマー、或いはプレポリマーは、要求される性能、塗布適性等に応じて、１種類単独で用いる他、モノマーを２種類以上混合したり、プレポリマーを２種類以上混合したり、或いはモノマー１種類以上とプレポリマー１種類以上とを混合して用いたりすることができる。
【００７０】
光重合開始剤としては、ラジカル重合性のモノマー又はプレポリマーの場合には、ベンゾフェノン系、アセトフェノン系、チオキサントン系、ベンゾイン系等の化合物が、また、カチオン重合系のモノマー又はプレポリマーの場合には、メタロセン系、芳香族スルホニウム系、芳香族ヨードニウム系等の化合物が用いられる。これら光重合開始剤は、上記モノマー及び／又はプレポリマーからなる組成物１００重量部に対して０．１〜５重量部程度添加する。
【００７１】
なお、電離放射線としては、紫外線又は電子線が代表的なものであるが、この他、可視光線、Ｘ線、γ線等の電磁波、或いはα線等の荷電粒子線を用いることもできる。
【００７２】
必要に応じて適宜添加剤を添加する。該添加剤としては、例えば、熱安定剤、ラジカル捕捉剤、可塑剤、界面活性剤、帯電防止剤、酸化防止剤、紫外線吸収剤、赤外線吸収剤、色素（着色染料、着色顔料）、体質顔料、光拡散剤等が挙げられる。
【００７３】
特に本発明においては、プライマー層２が、版に圧着された状態で流動状態と硬化状態の２つの状態を保持できることに特徴がある。具体的には、プライマー層２は、プライマー層を塗工した後においては流動性を保持できる状態で透明基材１上に設けられており、その後、プライマー層２上に導電性組成物層３’（図８参照）が転写形成される際においては短時間で流動状態から硬化状態に変化させることができるものであることが必要である。こうしたプライマー層２を透明基材１上に形成することにより、プライマー層２上に導電性組成物層３’を転写する際に、その導電性組成物層３’とプライマー層２との間に空隙がない状態で転写することができるので、従来生じるおそれがあった導電性組成物層３’とプライマー層２との間の隙間の発生をなくすことができ、その隙間の存在による転写不良、密着不良の問題が生じない。
【００７４】
なお、本願で言う「流動性」又は「流動状態」とは、プライマー層２を導電性組成物が充填された版面に圧着する際の圧力によって流動（変形）する性質又は状態をいい、水のように低粘度である必要はない。また、必ずしもＮｅｗｔｏｎ粘性である必要もなく、チキソトロピー性或いはダイラタンシー性のような非Ｎｅｗｔｏｎ粘性を有していてもよい。塗工に適した粘度に調整されたプライマー層が透明基材１上に塗布された後、プライマー層２が熱可塑性樹脂である場合には、版面に圧着する際に流動（変形）すればよく、プライマー層２は圧着時において流動（変形）する温度になっていればよい。この場合、軟化状態と言い換えてもよい。
【００７５】
流動状態になっているプライマー層２の粘度は、通常、１ｍＰａ・ｓ〜１０００００ｍＰａ・ｓの範囲内であり、好ましくは、５０ｍＰａ・ｓ〜２０００ｍＰａ・ｓの範囲内である。
【００７６】
そうしたプライマー層２の流動性状態は、プライマー層用の樹脂として電離放射線硬化性樹脂を用いた場合には、電離放射線硬化性を持ったインキを透明基材１上に塗布するだけで得られる。電離放射線硬化型インキは、一般に前記のごとき電離放射線硬化性を持つモノマーやオリゴマーからなり、必要に応じて、更に、光重合開始剤（紫外線硬化、或いは光硬化の場合）、各種添加剤等を含み、電離放射線で硬化させるまでは流動性を示す。このインキは溶剤を含んでもよいが、その場合、塗布後に乾燥工程が必要であるため、インキは溶剤を含まないタイプ（いわゆるノンソルベントタイプ）であることが好ましい。
【００７７】
また、プライマー層用の樹脂として熱可塑性樹脂組成物を用いた場合には、透明基材１上に熱可塑性樹脂組成物を塗布し、流動性状態になる程度（例えば、５０℃〜２００℃程度）に加熱して生じさせることができる。こうした流動性状態のプライマー層２を、後述するように導電性組成物が充填された版面に圧着した後、冷却することで硬化させて転写すれば、その導電性組成物層３’とプライマー層２との間に空隙がない状態で転写することができる。ここで、透明基材１上に熱可塑性樹脂組成物を塗布する方法としては、熱可塑性樹脂組成物の溶液を塗布後乾燥する方法や、ホットメルト状態の樹脂を塗布する方法がある。また、透明基材１上に塗布された熱可塑性樹脂組成物の加熱は、導電性組成物が充填された版面に接触する前に行ってもよく、版面に圧着する際に加熱ロール等を用いて圧着と加熱を同時に行ってもよいが、いずれにしろ、導電性組成物層３’をプライマー層２に転移する際にはプライマー層の流動性がなくなる程度まで冷却されている必要がある。
【００７８】
プライマー層２の厚さは特に限定されないが、通常は硬化後の厚さで１μｍ〜１００μｍ程度（後述の厚さＴＢで評価した数値）となるように形成される。また、プライマー層２の厚さ（ＴＢ）は、通常は、導電層３とプライマー層２との合計値（総厚。図３で言うと導電層の頂部と透明基材１の表面との高度差）の１〜５０％程度である。なお、後の製造方法の説明欄で詳述するが、導電性組成物層３’がプライマー層２上に転写され、さらにその導電性組成物層３’を硬化させて電磁波シールド材を製造した後におけるプライマー層２は、図３に示すように、導電層３が形成されている部分Ａの厚さＴＡが、導電層３が形成されていない部分Ｂの厚さＴＢよりも厚い。そして、そのプライマー層２において、厚さの厚い部分Ａのサイドエッジ５，５は、厚さの薄い部分Ｂの側に導電層３が回り込んだ形態になっている。
【００７９】
図３に示す形態は、硬化させる前の流動状態のプライマー層２を、凹版内に設けられた導電性組成物に圧着した後、プライマー層２を硬化させ、そのプライマー層２と導電性組成物を充填した所定のパターンの賦形版面とを圧着して、プライマー層２と導電性組成物とを空隙なく密着（図１１に示す凹み、或いは図１２に示す様な凹みが有る場合は、これを充填）した後に、プライマー層２を硬化し、又はプライマー層２と導電性組成物とを同時硬化し、その後に転写したことよって生じたものである。具体的には、後述の図８の製造工程図に示すように、透明基材１上に形成したプライマー層２を流動状態とし、そのプライマー層２を、導電性組成物１５を凹部内に充填した版面に圧着し、プライマー層２を硬化することにより生じる。版面は、ドクターブレードやワイピングロール等によって凹部内以外の余分な導電性組成物が掻き取られるが、その際に、凹部内の導電性組成物の上部には、図１１の拡大図で示したように凹み６が生じやすく、その凹み６を有した状態で版面にプライマー層２を圧着することにより、図１１（Ａ）及び図１１（Ｂ）のように、流動性のあるプライマー層２がその凹み６内に流入、充填されて、その結果、図３に示すような形態になる。
【００８０】
（導電層）
導電層３は、プライマー層２上に、例えばメッシュ状又はストライプ状の所定の電磁遮蔽パターンで設けられている。この導電層３を形成する導電性組成物は、種々の工程を経た後に最終的に導電性の層になっているものであれば特に限定されない。電磁遮蔽パターンは、電磁波シールド材に通常採用されるメッシュ状であってもストライプ状であってもよく、その線幅と線間ピッチも通常採用されている寸法であればよい。例えば、線幅は５〜５０μｍとすることができ、線間ピッチは１００〜５００μｍとすることができる。開口率（電磁波遮蔽パターンの全面積中における開口部の合計面積の占める比率）は、通常、５０〜９５％程度である。また、メッシュやストライプ形状の電磁遮蔽パターンとは別に、図１のように、それと導通を保ちつつ隣接した額縁状の全ベタ（開口部非形成）層等の接地パターンが設けられる場合もある。
【００８１】
また、導電層３の厚さは、その導電層３の抵抗値によっても異なるが、電磁波遮蔽性能と該導電層上への他部材の接着適性との兼ね合いから、その中央部（突起パターンの頂部）での測定において、通常、２μｍ以上５０μｍ以下であり、好ましくは、５μｍ以上２０μｍ以下である。
【００８２】
導電性組成物は、版の凹部内に充填する時点では流動性を有し、所望のパターンに形成し、硬化せしめた以降の時点で所望の導電性を発現するものであれば特に限定はなく、各種材料、形態のものが使用可能である。代表的なものは、導電性粉末と樹脂とを含み、さらに必要に応じてその樹脂を溶解乃至分散する溶剤乃至分散剤を含んだ流動性を有するインキ又はペースト状の材料を挙げることができる。この導電性組成物からなる導電層３は、導電性組成物３’を乾燥ないし硬化させた後の固形物からなる塗膜のことである。なお、溶解乃至分散としたのは、導電性組成物が、溶液状の他、コロイド状である場合も含むからである。
【００８３】
導電性組成物の粘度は、例えば後述するように、プライマー層２中のプライマー成分が導電性組成物中に浸入して増粘させたり、プライマー層２と導電性組成物とを同時硬化させたりする場合等、その製造工程上との関係で好ましい粘度の大小を一概には言えないが、使用可能な範囲としては、通常、１００ｍＰａ・ｓ〜１００００００ｍＰａ・ｓの範囲内であり、好ましくは、数千ｍＰａ・ｓ〜数万ｍＰａ・ｓの範囲内である。
【００８４】
導電性組成物を構成するバインダー樹脂としては、熱硬化性樹脂、電離放射線硬化性樹脂、熱可塑性樹脂のいずれも使用可能である。熱硬化性樹脂としては、例えば、メラミン樹脂、ポリエステル−メラミン樹脂、エポキシ−メラミン樹脂、ポリイミド樹脂、熱硬化型アクリル樹脂、熱硬化型ポリウレタン樹脂、フェノール樹脂、熱硬化型ポリエステル樹脂等の樹脂を挙げることができ、電離放射線硬化性樹脂としては、プライマー層用の材料として前記したものを挙げることができ、熱可塑性樹脂としては、ポリエステル樹脂、ポリビニルブチラール樹脂、アクリル樹脂、熱可塑性ポリウレタン樹脂等の樹脂を挙げることができる。これらの樹脂は単独で用いても良く、複数の樹脂を混合して用いても良い。なお、熱硬化性樹脂を使用する場合、必要に応じて硬化触媒を添加してもよい。光硬化性樹脂等の電離放射線硬化性樹脂を用いる場合は、必要に応じて重合開始剤を添加してもよい。
【００８５】
また、版の凹部への充填に適した流動性を得るために、これら樹脂は通常、溶剤に溶けたワニスとして使用する。溶剤の種類には特に制限はなく、一般的に印刷インキに用いられる溶剤を使用できる。例えば、アセトン、メチルエチルケトン、メチルイソブチルケトン、シクロヘキサノン、シクロペンタノン等のケトン類、メチルエーテル、エチルエーテル等のエーテル類、酢酸エチル、酢酸ブチル酪酸メチル、酢酸ジエチレングリコール−ｎ−ブチルエーテル、エチレングリコールモノブチルエーテルアセテート等のエステル類、ペンタン、ヘキサン、オクタン等の脂肪族炭化水素類、ベンゼン、トルエン、キシレン等の芳香族炭化水素類、メチルアルコール、エチルアルコール、プロピルアルコール、イソプロピルアルコール、ブチルアルコール、ターピネオール等のアルコール類、水等の中から適宜選択した１種乃至２種以上が用いられる。溶剤の含有量は通常、１０重量％〜７０重量％程度であるが、必要な流動性が得られる範囲でなるべく少ない方が好ましい。また、光硬化性樹脂等の電離放射線硬化型性樹脂を用いる場合には、もともと流動性があるため、必ずしも溶剤を必要としない。
【００８６】
また、導電性組成物を構成する導電性粉末としては、金、銀、白金、銅、錫、パラジウム、ニッケル、アルミニウム等の低抵抗率金属粉末、低抵抗率金属以外の材料からなる粉末（上記低抵抗率金属以外の金属粉末、アクリル樹脂、メラミン樹脂等の樹脂粉末、シリカ、アルミナ、硫酸バリウム、ゼオライト等の無機粉末）の表面に金や銀等の低抵抗率金属をめっきしてなる粉末、グラファイト、カーボンブラック等の導電性炭素の粉末を好ましく挙げることができる。また、導電性セラミックス、或いは導電性有機高分子の粉末も使用できる。形状も球状、回転楕円体状、多面体状、鱗片状、円盤状、繊維状（乃至針状）等から選ぶことができる。これらの材料や形状は適宜混合して用いてもよい。導電性粉末の大きさは種類に応じて任意に選択されるので一概に特定できないが、例えば、鱗片状の銀粉末の場合には粉末の平均粒子径が０．１〜１０μｍ程度のものを用いることができ、カーボンブラック粉末の場合には平均粒子径が０．０１〜１μｍ程度のものを用いることができる。
【００８７】
導電性組成物中の導電性粉末の含有量は、導電性粉末の導電性や粉末の形態に応じて任意に選択されるが、例えば導電性組成物の固形分１００重量部のうち、導電性粉末を４０〜９９重量部の範囲で含有させることができる。なお、本願において、平均粒子径というときは、粒度分布計、又はＴＥＭ観察で測定した値を指している。また、多面体状、纖維状等の非球面形状の場合は、通常、外接球の直径、対角線長、或いは最長辺の辺長をもって粒径を定義する。
【００８８】
また、導電性組成物には、品質向上等を目的に適当な添加物を加えてもよい。例えば、カーボンブラックはそれ自体が黒色であるので必要ないが、黒色顔料や黒色染料を必要に応じて所定量添加することで、電磁波シールドパネルを構成したときのコントラストを向上させ、視認性を向上させることができる。また、後述する金属めっき層の金属光沢による透明基板裏面の反射防止、色ムラ、金属色等の抑制のためには、こうした黒色顔料や黒色染料を含有させることが望ましい。黒色顔料としては、導電性粉末としても機能するカーボンブラック、Ｆｅ３Ｏ４、ＣｕＯ−Ｃｒ２Ｏ３、ＣｕＯ−Ｆｅ３Ｏ４−Ｍｎ２Ｏ３、ＣｏＯ−Ｆｅ２Ｏ３−Ｃｒ２Ｏ３等が挙げられるが、その種類や形状は特に制限はなく、バインダー樹脂中に分散容易な平均粒子径０．１μｍ以下の着色力の大きな黒色顔料又は黒色染料が好ましい。なお、カーボンブラックを用いる場合には、チャンネルブラック、ファーネスブラック又はランプブラック等の色材用カーボンブラックや、導電性カーボンブラック、アセチレンブラック等を挙げることができ、中でも平均粒子径が２０ｎｍ以下のものが好ましく用いられる。また、黒色染料としては、アニリンブラック等の染料を用いることができる。また、導電性組成物の流動性や安定性を改善するために、導電性や、プライマー層との密着性に悪影響を与えない限りにおいて、適宜フィラーや増粘剤、界面活性剤、酸化防止剤等を添加してもよい。
【００８９】
導電層３の形成は、後述の図８の製造工程図に示すように、先ず、所定のメッシュ状又はストライプ状等のパターンで凹部が形成された板状又は円筒状の版面に導電性組成物を塗布した後、その凹部内以外に付着した導電性組成物を掻き取って凹部内に導電性組成物を充填する。次に、流動性を保持したプライマー層２を一方の面に形成した透明基材１を準備し、その透明基材１のプライマー層２側と、導電性組成物を凹部内に充填した版面とを圧着することにより、導電性組成物とプライマー層２とを隙間なく密着させ、その状態でプライマー層２の流動性をなくした（硬化させた）後、導電性組成物をプライマー層２上に転写し、所定のメッシュ状又はストライプ状等のパターンからなる導電性組成物層３’を形成する。なお、導電性組成物層３’をプライマー層２上に転写した後においては、硬化処理（例えば、乾燥処理、紫外線・電子線照射処理、加熱処理、冷却処理等）を行って導電層３が形成される。
【００９０】
本発明においては、上記したように、ドクターブレードやワイピングロール等によって凹部内以外の余分な導電性組成物が掻き取られる際に、凹部内の導電性組成物の上部に生じる凹み６内に、流動性を保持したプライマー層２が充填し、導電性組成物とプライマー層２とを隙間なく密着した状態でプライマー層２が硬化するので、プライマー層２上に導電性組成物を転写不良なく転写することができる。
【００９１】
上記においては、導電性組成物として、主に導電性粉末と樹脂とで構成されたものについて説明した。こうした導電性組成物は、それ自体が導電層３になるものであるが、本発明においては他の導電性組成物を適用してもよい。例えば、有機金属化合物のゾル（分散液）を導電性組成物として用い、例えば転写工程の前後で加熱固化し、さらに必要に応じて焼成し、導電性の金属ないし金属化合物からなる導電層３としてもよい。また、例えば、ポリチオフェン等の公知の導電性樹脂を導電性組成物として用い、それ自体を導電層３としてもよい。
【００９２】
（導電層パターンの形態）
次に、プライマー層２上に所定のパターンで形成された導電層３の形態について説明する。以下、その形態を、「導電層パターン１９」ともいう。図４〜図７は、導電層パターン１９（１９Ａ〜１９Ｄ）の第１形態〜第４形態を示す模式断面図である。
【００９３】
本発明において、導電層パターン１９は、プライマー層２と、プライマー層２上に所定のパターンで形成された導電性組成物３’からなる導電層３とで構成されている。この導電層パターン１９Ａ〜１９Ｄは、そのいずれにおいても、導電層３が形成されている部分（「パターン形成部」ともいう。）Ａにおけるプライマー層２の厚さＴＡが、導電層３が形成されていない部分（「パターン非形成部」ともいう。）Ｂにおけるプライマー層２の厚さＴＢよりも厚くなっている。
【００９４】
こうした形態は、平坦面からなるプライマー層２上に導電層３が形成されている場合に比べ、プライマー層２と導電層３との密着性にすぐれるという形態由来の効果がある。また、こうした形態は、上述のようにその製法に起因するものであって、版面上でドクターブレードやワイピングロール等によって凹部内以外の余分な導電性組成物が掻き取られた際に、その凹部内の導電性組成物の上部には凹み６が生じやすく、その凹み６を有した状態で版面にプライマー層２を圧着することにより、流動性のあるプライマー層２がその凹み６内に充填され、硬化後に剥離することによって生じたものである。この図４に示す第１形態の導電層パターン１９Ａは、プライマー層２が導電層３（導電性組成物１５）に空隙なく密着し、導電層３（導電性組成物１５）の転写不良に基づく断線、形状不良、低密着性等の不具合が生じない電磁波シールド材を提供できる。
【００９５】
上記した構造上の特徴（ＴＡ＞ＴＢ）を有する本発明において更に特徴的な構造は、パターン非形成部Ｂにもプライマー層２が存在していること、及び／又は、パターン非形成部Ｂに導電層３を構成する導電性組成物３’が実質的に存在しないこと、である。前者の「パターン非形成部Ｂにもプライマー層２が存在していること」により、例えば後述する転写工程時に導電性組成物３’はプライマー層２とともに透明基材１に確実に転写する。すなわち、転写工程時において、版面から透明基材１とプライマー層２とを剥がす際には、版面の凹部内に充填された導電性組成物３’が「引き剥がし抵抗」になり、その導電性組成物３’がプライマー層２とともに透明基材１から剥がれて凹部内に残ろうとする。しかしながら、本発明では、パターン形成部Ａのプライマー層２とパターン非形成部Ｂのプライマー層２とは厚さこそ違うものの連続して透明基材１上に設けられているので、その「引き剥がし抵抗」に抗し、前記導電性組成物３’とプライマー層２とからなる導電性パターン１９を凹部から引き剥がして良好に転写することができる。
【００９６】
上記の転写工程の際には、(1)版面の凹部と導電性組成物３’との密着力をＦ１とし、(2)導電性組成物３’とプライマー層２との密着力をＦ２とし、(3)プライマー層２と透明基材１との密着力をＦ３としたとき、密着力Ｆ１〜Ｆ３のうちで密着力Ｆ１が最も小さくなっていることが、転移性を向上させるための好ましい条件となるが、本発明の電磁波シールド材及び後述する印刷物の構成材料においては特に凹部内面をアンカー処理（例えば微細凹凸を形成する等の処理）を行わない限り通常その条件を満たすものになっている。仮に、例えば透明基材１として用いられる硝子基材や後述の印刷物の構成基材として用いられるセラミック基材等の無機基材を用いた場合には、密着力Ｆ１〜Ｆ３のうち、密着力Ｆ１とＦ３との大きさが問題になるが、この場合であっても、密着力Ｆ１〜Ｆ３のうちでＦ１が最も小さくなっている場合が多い。そうした好ましい条件を満たすために、必要に応じて透明基材１（印刷物７０を構成する基材７１も含む。）の表面を処理してプライマー層２との密着力を向上させるようにしてもよい。ここでいう密着力については、本発明に係る電磁波シールド材のみならず、後述する本発明に係る印刷物においても同様に適用できる。なお、上記Ｆ１〜Ｆ３の大きさは、転移性を向上させる上で好ましい条件の一つとして挙げることができるが、その条件が必須の条件というわけではない。
【００９７】
また、後者の「パターン非形成部Ｂに導電層３を構成する導電性組成物３’が実質的に存在しないこと」により、例えば電磁波シールド材が表示装置前面に配置されて使用される際に、パターン非形成部Ｂである開口部分の透明性を確保し、表示画像の明るさやコントラスト等を確保することができる。なお、ここでいう「導電性組成物３’が実質的に存在しない」とは、導電性組成物３’が全く存在していない場合を含み、さらに、ある程度存在していても前記のように表示画像の明るさやコントラスト等を確保できる程度の導電性組成物３’の存在を許容することを意味している。導電性組成物３’が許容できる場合の存在状態には、わずかずつ広い被覆率で存在する場合や、ごくまばらに存在する、といった状態がある。その許容程度としては、例えば、導電性組成物３’からなる導電層３の厚さや、導電性組成物３’のパターン非形成部Ｂにおける被覆率や、パターン非形成部Ｂの透過率等を挙げることができる。これらのうち、導電性組成物３’からなる導電層３の厚さとしては、その導電性組成物３’の種類によっても異なるが、例えば０．３μｍ以下又は、導電性組成物３’が不透明な粒子を含む場合はその粒子の平均粒子径以下の厚さであることが好ましく、その厚さ以下であればパターン非形成部Ｂの光透過性を低下させることが考えにくく、表示画像の明るさやコントラスト等を低下させることが考えにくい。また、導電性組成物３’のパターン非形成部Ｂにおける被覆率も、その導電性組成物３’の種類によっても異なるが、例えば導電性組成物３’が不透明な場合には、パターン非形成部Ｂの開口面積に対して１０％以下の面積であることが好ましく、その割合以下の面積であればパターン非形成部Ｂの光透過性を低下させることが考えにくく、表示画像の明るさやコントラスト等を低下させることが考えにくい。また、パターン非形成部Ｂの透過率で特定すれば、パターン非形成部Ｂに導電性組成物３’が無いときを１００％としたとき、９０％以上となる程度で導電性組成物３’がパターン非形成部Ｂに存在していてもよく、表示画像の明るさやコントラスト等を低下させることが考えにくい。なお、これらの許容範囲は電磁波シールド材としての設計（目標スペックや他の組み合わせ部材の性質）で変わるため、必ずしも前述の値に限定されるものではない。
【００９８】
以上のように、本発明の電磁波シールド材においては、パターン非形成部Ｂにもプライマー層２が存在していること、及び／又は、パターン非形成部Ｂに導電層３を構成する導電性組成物３’が実質的に存在しないこと、が好ましく、特に、その両方を要件とすることが好ましい。
【００９９】
図４〜図７に示す４つの形態は、上記特徴を有する本発明の電磁波シールド材が備える導電性パターンの更なる特徴を示したものであり、図３（Ａ）に示す導電層パターンをさらに詳しく表した形態である。なお、第１〜第４形態の導電層パターン１９は、導電層パターン１９の形状がいずれも釣鐘状であるが、これは、導電層パターンを形成するための賦形型を釣鐘状にしたためであり、こうした形状に限定されない。
【０１００】
第１形態の導電層パターン１９Ａは、プライマー層２と導電層３との界面１２が非直線状に入り組んだ形態であり、例えば図４に示すように、プライマー層２と導電層３とが非直線状に交互に入り組んだ形態である。この形態において、その界面１２が、プライマー層２を構成する樹脂と導電層３を構成する樹脂又はフィラーとの界面であるように構成されていてもよい。この場合の「フィラー」とは、任意の粉末であり、導電性粉末であっても非導電性粉末であっても構わない。例えば、導電性組成物が導電性粉末とバインダー樹脂とで構成されている場合には、その界面は、導電層３中の導電性粉末とバインダー樹脂とプライマー層２を構成する樹脂とが入り組んだ非直線状の態様で形成される。このときの入り組みの程度は、導電性粉末の形状や大きさに影響を受ける。また、例えば、導電性組成物がフィラーを含まず、導電性樹脂や導電性化合物を含有する場合には、プライマー層２を凹部内に圧着する際の圧力等によって、プライマー層２と導電層３との界面が入り組んだ形態になっている。なお、この第１形態の導電層パターン１９Ａにおいて、入り組んだ界面１２は、全体としては（包絡面形状としては）中央が高い山型の断面形態となっている。
【０１０１】
こうした第１形態の導電層パターン１９Ａは、そもそも平坦面でない山型のプライマー層２上に導電層３が形成されていることをもってしても密着性が良いのに加え、上記のように界面１２が非直線状に入り組んだ形態になっているので、所謂投錨効果により、プライマー層２と導電層３との密着性が著しく高くなっている。さらに、こうした導電層パターン１９Ａを形成する際にも、版凹部内に充填された導電性組成物がプライマー層２上に極めて高い転移率（ほぼ１００％）で転写されるという格別の効果も備えている。
【０１０２】
第２形態の導電層パターン１９Ｂは、図５に示すように、プライマー層２と導電層３との界面１２の近傍に、プライマー層２に含まれるプライマー成分と、導電性組成物層３’を構成する成分とが混合する領域１４が存在している形態である。図５では界面１２が明確に現れているが、実際の混合領域１４では、そうした界面１２は明確には現れておらず、明瞭でない曖昧な界面が現れる（図１７を参照）。また、図５では混合領域１４は、界面１２を上下に挟むように存在する。この場合は、プライマー層２中のプライマー成分（例えば溶剤など）と導電層３中の任意の成分（例えばモノマー成分など）とが両層内に相互に浸入する場合である。なお、混合領域１４が界面１２の上側のみに存在しても下側のみに存在してもよい。混合領域１４が界面１２の上側のみに存在する場合としては、プライマー層２中のプライマー成分が導電層３内に浸入し、導電層３中の任意の成分がプライマー層２内に浸入しない場合であり、一方、混合領域１４が界面１２の下側のみに存在する場合としては、導電層３中の任意の成分がプライマー層２内に浸入し、プライマー層２中のプライマー成分が導電層３内に浸入しない場合である。なお、混合領域１４の厚さ（図５の上下方向の厚さ）は特に限定されない。
【０１０３】
こうした第２形態の導電層パターン１９Ｂも上記第１形態の場合と同様、そもそも平坦面でない山型のプライマー層２上に導電層３が形成されていることをもってしても密着性が良いのに加え、上記のように界面１２近傍に混合領域１４を有するので、プライマー層２と導電層３との密着性が著しく高くなっている。さらに、こうした導電層パターン１９Ｂを形成する際にも、版凹部内に充填された導電性組成物がプライマー層２上に極めて高い転移率（ほぼ１００％）で転写されるという格別の効果も備えている。
【０１０４】
第３形態の導電層パターン１９Ｃは、図６に示すように、導電層３を構成する導電性組成物中に、プライマー層２に含まれるプライマー成分１６が存在している形態である。図６ではプライマー成分１６が界面１２付近で多く、頂部に向かって少なくなってゆく態様を模式的に表しているが、こうした態様には特に限定されず、要するに、プライマー成分１６が導電層３内に存在していればよい。プライマー成分１６は、導電層３の頂部から検出される程度に導電層３内に浸入していてもよいし、界面１２近傍で検出される程度であってもよい。なお、第３形態において、特に、プライマー成分１６が導電層内に存在している領域が界面１２の近傍に局在化している場合が、第２形態において混合領域１４が界面１２の上側にのみ存在する形態に相当するといえる。
【０１０５】
こうした第３形態の導電層パターン１９Ｃも上記第１及び第２形態の場合と同様、そもそも平坦面でない山型のプライマー層２上に導電層３が形成されていることをもってしても密着性が良いのに加え、上記のようにプライマー成分１６が導電層３に存在する程度に浸入しているので、プライマー層２と導電層３との密着性が著しく高くなっている。さらに、こうした導電層パターン１９Ｃを形成する際にも、版凹部内に充填された導電性組成物がプライマー層２上に極めて高い転移率（ほぼ１００％）で転写されるという格別の効果も備えている。
【０１０６】
なお、上記の第２及び第３形態の導電層パターン１９において、プライマー層２中のプライマー成分１６が導電層３中に浸入した場合、プライマー成分１６にもよるが、そのプライマー成分１６が導電性組成物を増粘又はゲル化しもしくは半固化状態とし、又はプライマー中の硬化性成分を導電層性組成物層３’内に浸入させることができる。その後、プライマー層２のみを硬化した後の転写工程において、増粘され又は半硬化した導電性組成物をほぼ１００％の転移率で転移（転写）することができる。また、プライマー層２と導電性組成物とを同時硬化した後の転写工程においては、両層の層間接着力が高まるので、導電性組成物をほぼ１００％の転移率で転移（転写）することができる。
【０１０７】
第４形態の導電層パターン１９Ｄは、図７に示すように、プライマー層２からなる第１の山１７と、第１の山１７の麓部分１３の上端部乃至その近傍（第１の山１７全体から言えばその中腹部分のこと。）より上に形成された導電性組成物（導電層３）からなる第２の山１８とで構成された突起状パターンである。言い換えれば、この導電層パターン１９Ｄは、その土台部分（麓部分１３）がプライマー層２の突出部で構成され、その突出部の上に形成される導電層３は、その土台部分の上端部（第１の山１７の中腹）より上側に設けられた態様で構成されている。したがって、この導電層パターン１９Ｄは、導電層３（導電性組成物）が中腹より上に設けられているので、その中腹より下の麓部分１３には導電層３が形成されていない。こうした形態は従来には無かった特徴的な形態である。
【０１０８】
こうした第４形態の導電層パターン１９Ｄも上記第１〜第３形態の場合と同様、そもそも平坦面でない山型のプライマー層２上に導電層３が形成されていることをもってしても密着性が良いのに加え、上記のように、プライマー層２からなる第１の山１７と、第１の山１７の中腹より上に形成された導電性組成物（導電層３）からなる第２の山１８とで構成されているので、プライマー層２と導電層３との密着性が著しく高くなっている。さらに、こうした導電層パターン１９Ｄを形成する際にも、版凹部内に充填された導電性組成物がプライマー層２上に極めて高い転移率（ほぼ１００％）で転写されるという格別の効果も備えている。
【０１０９】
また、この第４形態において、第１の山１７は、その中腹部に輪郭面の傾斜の不連続部（図７中の矢印部分）を有するように構成されていてもよく、こうした不連続部の作用により、導電層３の脱落をさらに抑制できる。かかる輪郭面の傾斜の不連続部は、本発明の製造法（図１１等を参照）の過程でプライマー層２が導電性組成物層３’内に流入する際に生じたものである。プライマー層２の第１の山１７の輪郭面（外表面）の傾斜が不連続的に変化する部分である。
【０１１０】
さらに、この第４形態（第１〜第３形態も同様）において、導電層３のサイドエッジ５が、斜めにせり上がる麓部分１３の傾斜に近い角度になっているので、導電層３のサイドエッジ５の先端部がプライマー層２から剥がれ難くなっている。例えば、一般的な粘着テープを用いた剥離テストでも、こうした形態からなる導電層パターン１９の剥離強度は高かった。
【０１１１】
本発明においては、上記の第１〜第４形態の導電層パターン１９の特徴を少なくとも１つ有することが好ましい。なお、それらの特徴を２つ以上有していてもよく、４つの全てを有していてもよい。
【０１１２】
また、以上説明した第１〜第４形態に係る導電層パターン１９は、上記の効果に加え、導電性組成物（導電層３）の転移性を改善できるため、通常のグラビア印刷等の凹版を利用する方法に比べ、転移後の導電性組成物（導電層３）の厚さを厚くすることができる。従って、導電層パターン１９を厚くすることで、電磁波シールドに必要な導電性を確保することができるという効果も奏する。
【０１１３】
（金属層）
金属層４は、導電層３のみでは所望の導電率に不足する場合に、導電率を更に向上せしめるために、必要に応じて形成するものである。導電層３上にめっきにより形成される。めっきの方法としては、電気（電解）めっき、無電解めっき等の方法があるが、電気めっきは無電解めっきに比べて通電量を増やすことでめっき速度を数倍に上げることができ、生産性を著しく向上させることができるため好ましい。
【０１１４】
電気めっきの場合、導電層３への給電は導電層３が形成された面に接触させた通電ロール等の電極から行われるが、導電層３が電気めっき可能な程度の導電性（例えば、１００Ω／□以下）を有するので、電気めっきを問題なく行うことができる。金属層４を構成する材料としては、導電性が高く容易にめっき可能な、銅、銀、金、クロム、ニッケル、錫を挙げることができる。斯かる金属層４は導電層３に比べると一般的に体積抵抗率が１桁以上小さいため、導電層単体で電磁波シールド性を確保する場合に比べて、必要な導電材料の量を減らせるという利点がある。
【０１１５】
なお、金属層４を形成した後においては、必要に応じて、その金属層４を黒化処理したり、表面を粗面化したり、或いは図２に示すような保護層９を設けてもよい。黒化処理は、例えば黒化ニッケルめっき、銅−コバルト合金めっき等の処理を例示でき、また、保護層９は、例えばアクリル系の電離放射線硬化性樹脂を用いて形成することができる。通常は、保護層９は導電層３による凹凸を埋めて表面を平坦化する樣に形成する。
【０１１６】
以上、本発明の電磁波シールド材１０の構成について説明したが、本発明の電磁波シールド材１０は、透明基材１上に設けられたプライマー層２のうち、導電層３が形成されている部分Ａの厚さＴＡは導電層３が形成されていない部分Ｂの厚さＴＢよりも厚い形態になっているので、上記課題で指摘した凹み６（図１２の符号１０５も参照）を充填するようにプライマー層２が設けられている。こうした形態からなるプライマー層２は、電磁波シールド材１０の製造時に、ドクターブレードやワイピングロール等で掻き取った後の凹部内の導電性組成物上部の凹み６に充填して形成されたものであり、その結果、プライマー層２に導電性組成物が密着性よく圧着し、導電性組成物層３’の転写不良に基づく断線、形状不良、低密着性等の不具合が生じない電磁波シールド材１０を提供できるという効果がある。
【０１１７】
また、本発明の電磁波シールド材１０において、プライマー層２は少なくとも導電層３の下に設けられているが、プライマー層２が導電層パターン１９の形成領域以外のいわゆる開口部、すなわち導電層３が形成されていない透明基材１上にも全面に亘って存在していることが好ましい。プライマー層２を全面に形成知ることにより、プライマー層２が導電層３の下のみに存在して開口部には存在しない場合と比べ、導電層パターン１９の透明基材１からの剥離は起こり難いという効果がある。
【０１１８】
［電磁波シールド材の製造方法］
図８は、本発明の電磁波シールドの製造方法の一例を示す工程図である。また、図９は、本発明の製造方法を実施する装置の概略構成図であり、図１０は、導電性組成物をプライマー層上に転写する転写工程を実施する装置の概略構成図である。なお、本願では、「転写」と「転移」は同義で用いており、したがって、「転写」を「転移」と置き換え、また、「転写工程」を「転移工程」と置き換えることができる。
【０１１９】
本発明の電磁波シールドの製造方法は、図８〜図１０に示すように、透明基材１の一方の面に所定のパターンで導電層３が形成されてなる電磁波シールド材１０（図２を参照）の製造方法である。
【０１２０】
第１態様に係る製造方法は、硬化するまで流動性を保持できるプライマー層２が一方の面Ｓ１に形成された透明基材１を準備する透明基材準備工程（図示しない）と、所定のパターンで凹部６４が形成された板状又は円筒状の版面６３に、硬化後に導電層３を形成できる導電性組成物１５（未硬化状態で流動性がある）を塗布した後、その凹部内以外に付着した導電性組成物を掻き取って凹部６４内に導電性組成物１５を充填する導電性組成物充填工程（図８（ｂ）参照。なお、この段階で、凹部６４内に充填された導電性組成物１５の上部には、図１１に示すような凹み６が生じる。）と、透明基材準備工程後の透明基材１のプライマー層２側と導電性組成物充填工程後の版面６３の凹部６４側とを圧着して、プライマー層２と凹部６４内の導電性組成物１５とを空隙なく密着する圧着工程（図８（ｃ）参照）と、圧着工程後にプライマー層２を硬化（非流動化又は固化）するが導電性組成物１５は完全には硬化させないプライマー層硬化工程（図示しない）と、プライマー層硬化工程後に透明基材１及びプライマー層２を版面６３から剥がして凹部内の導電性組成物１５をプライマー層２上に転写する転写工程（図８（ｄ）参照）と、転写工程後、プライマー層２上に所定のパターンで形成された導電性組成物層３’を硬化させて導電層３を形成する導電性組成物硬化工程（図示しない）と、を少なくとも有するものである。
【０１２１】
また、第２態様に係る製造方法は、硬化するまで流動性を保持できるプライマー層２が一方の面Ｓ１に形成された透明基材１を準備する透明基材準備工程（図示しない）と、所定のパターンで凹部６４が形成された板状又は円筒状の版面６３に、硬化後に導電層３を形成できる導電性組成物１５（未硬化状態で流動性がある）を塗布した後、その凹部内以外に付着した導電性組成物を掻き取って凹部６４内に導電性組成物１５を充填する導電性組成物充填工程（図８（ｂ）参照。なお、この段階で、凹部６４内に充填された導電性組成物１５の上部には、図１１に示すような凹み６が生じる。）と、透明基材準備工程後の透明基材１のプライマー層２側と導電性組成物充填工程後の版面６３の凹部６４側とを圧着して、プライマー層２と凹部６４内の導電性組成物１５とを空隙なく密着する圧着工程（図８（ｃ）参照）と、圧着工程後にプライマー層２と導電性組成物１５を同時に硬化（非流動化又は固化）する同時硬化工程（図８（ｃ）参照）と、同時硬化工程後に透明基材１及びプライマー層２を版面６４から剥がして凹部内の硬化した導電性組成物１５を導電層３として硬化したプライマー層２上に転写する転写工程（図８（ｄ）参照）と、を少なくとも有するものである。
【０１２２】
上記第１及び第２態様に係る電磁波シールド材の製造方法においては、導電性組成物１５は、硬化後に電気めっきできる導電層を形成できる導電性組成物であってもよく、その場合、上記第１態様においては、導電性組成物硬化工程後、プライマー層２上に所定のパターンで形成された導電層３上に金属層４を電気めっきするめっき工程（図８（ｅ）参照）をさらに有するように構成してもよい。また、上記第２態様においては、転写工程後、プライマー層２上に所定のパターンで形成された硬化済みの導電層３上に金属層４を電気めっきするめっき工程をさらに有するように構成してもよい。
【０１２３】
以下、各工程について図面を参照して説明する。
【０１２４】
（透明基材準備工程）
透明基材準備工程は、硬化するまで流動性を保持できるプライマー層２が一方の面Ｓ１に形成された透明基材１を準備する工程である。プライマー層２はプライマー層用樹脂組成物を透明基材１上に塗布して形成するが、こうしたプライマー層用樹脂組成物は上述したとおりであるのでここではその説明を省略する。プライマー層２が室温で固体の熱可塑性樹脂組成物のフィルムとして入手可能な場合は、塗布するかわりに透明基材１とラミネートしても良い。いずれの場合であっても、後述する圧着工程時に、プライマー層２が流動性を保持した状態であることが必要である。
【０１２５】
例えば、プライマー層用樹脂組成物として電離放射線硬化性樹脂組成物を用いた場合には、電離放射線を照射しない未照射状態で、その電離放射線硬化性樹脂組成物中の溶剤のみを乾燥除去し、透明基材１上に流動状態からなるプライマー層２を塗膜として形成しておき、その状態で後述する圧着工程に供給することが好ましい。もちろん、ここで用いる電離放射線硬化性の樹脂組成物が溶剤を含まない、いわゆるノンソルベントタイプの場合には、プライマー層２を形成する際の乾燥工程は不要である。
【０１２６】
また、プライマー層用樹脂組成物として室温で固体の熱可塑性樹脂組成物を用いた場合には、後述する圧着工程において加熱による流動状態となっていればよく、圧着工程の直前にプライマー層２の加熱処理を行ってもよく、熱ロール等でプライマー層２の加熱と版面６３への圧着を同時に行ってもよい。
【０１２７】
なお、プライマー層を塗布する方法については各種コーティング方式が使用でき、例えばグラビアコート、コンマコート、ダイコート、ロールコート等の各種方式から適宜選ぶことができる。
【０１２８】
図９に示す塗布法はグラビアリバースコートの一例であり、ロール状に巻かれたフィルム状の透明基材１をグラビアロール５１とバックアップロール５２（圧胴ともいう。）との間に導入してプライマー層用の電離放射線硬化性樹脂組成物を塗布する方法である。この場合において、グラビアロール５１は電離放射線硬化性樹脂組成物充填容器５３に下方で接触し、電離放射線硬化性樹脂組成物を引き上げて透明基材１の一方の面に塗布する。このとき、余分な電離放射線硬化性樹脂組成物をドクターブレード５４で掻き取る。透明基材１上に電離放射線硬化性樹脂組成物を塗布した後においては、必要に応じて、乾燥ゾーンに通し、樹脂組成物に含まれる溶剤の乾燥処理を施す。この乾燥処理は、例えば、コーティング装置に適した粘度に調整された電離放射線硬化性樹脂組成物中の溶剤のみを乾燥除去して、続く圧着工程に供する流動状態のプライマー層２を形成する処理である。コーティング装置に適した粘度を持つノンソルベントタイプの電離放射線硬化性樹脂組成物を用いる場合は、乾燥装置は不要である。流動性を保持したプライマー層２を有する透明基材１は、その後に圧着工程に供給される。なお、透明基材１とプライマー層２の接着性を改善するための処理を連続して行う場合は、プライマー層２の塗布前に透明基材１に対して行う。
【０１２９】
（樹脂充填工程）
樹脂充填工程は、図８（ａ）（ｂ）に示すように、メッシュ状又はストライプ状の所定のパターンで凹部６４が形成された板状又は円筒状の版面６３に、硬化後に導電層３を形成できる流動状態の導電性組成物１５を塗布した後、その凹部内以外に付着した導電性組成物をドクターブレード６５（図８（ｂ）左上に図示有り）やワイピングロール等で掻き取って凹部内に導電性組成物１５を充填する工程である。本工程において、本来望むものではないが、不可避的に凹部６４内に充填された導電性組成物１５上部には凹み（図１２の符号１０５を参照）が生じる。その原因は詳細不明であるが、ドクターブレードやワイピングロール等で凹部以外の導電性組成物を掻取る際に該組成物のレオロジカルな挙動によりその表面に凹みを生じるため、導電性組成物が希釈溶剤を含む場合は該溶剤の揮発による体積収縮のため、あるいは両者の複合作用のためと推測される。導電性組成物１５は上述したとおりであるのでここではその説明を省略する。
【０１３０】
プライマー層用樹脂組成物に対する導電性組成物の組み合わせは特に限定されず、プライマー層用樹脂組成物の硬化処理と導電性組成物の硬化処理が異なっていてもよいが、導電性組成物１５として導電性粉末を含む電離放射線硬化性樹脂を採用する場合には、プライマー層用樹脂組成物も電離放射線硬化性樹脂組成物であることが好ましい。そうした組み合わせにすることにより、この樹脂充填工程後の圧着工程とそれに続くプライマー層の硬化工程時の電離放射線照射処理によって、上記第２態様の製造方法のように、プライマー層２の硬化と導電性組成物層３’の硬化を同時に行うことができる。このとき、一般に導電性粉末は色がついているため、照射する電離放射線が光、或いは紫外線の場合には、導電性粉末の透過率が高い適切な波長の紫外線や、電離放射線が届きにくい深部まで硬化可能な光重合開始剤と光硬化性樹脂との組み合わせを選ぶことにより硬化させることができる。また電子線を照射する場合には特に導電性粉末の色は考慮する必要はない。
【０１３１】
なお、図９及び図１０に示す塗布法は、プライマー層２を有する透明基材１を凹版ロール６２に圧着する前に行われる工程の一例であり、具体的には、ピックアップロール６１は導電性組成物充填容器６８に下方で接触し、導電性組成物１５を引き上げて凹版ロール６２の版面６３に塗布する。このとき、版面６３上の凹部６４以外の部分に導電性組成物１５が乗らないように、ドクターブレード６５で掻き落とす。
【０１３２】
（圧着工程）
圧着工程は、図８（ｃ）及び図１０に示すように、樹脂充填工程後の版面６３の凹部６４側と、透明基材準備工程後の透明基材１のプライマー層２側とを圧着して、凹部６４内の導電性組成物１５とプライマー層２とを空隙なく密着する工程である。プライマー層２はこの時点において流動性を有しているため、版面の凹部６４内に充填された導電性組成物１５上部の凹み６（図１２の符号１０５）内にもプライマー層２は流入して、該凹みも充填し、透明基材１及び導電性組成物１５の間は全てプライマー層で隙間なく満たされる。圧着はニップロール６６で行われ、凹版ロール６２に対して所定の圧力で付勢されている。そのニップロール６６は付勢圧力の調整手段を備えており、その付勢圧力は、プライマー層２の流動性に応じて任意に調整される。
【０１３３】
なお、プライマー層２が熱可塑性樹脂である場合は、ニップロール６６は加熱可能なロールにすることが好ましい。この場合、加熱圧着によってプライマー層２が軟化し流動可能となる。
【０１３４】
この圧着工程においては、版面の凹部６４内に充填された導電性組成物１５上部の凹み６（図１２の符号１０５）内にプライマー層２が流入し、その凹みが充填され、その後に硬化工程や転写工程を経て電磁波シールド材が製造される。そのため、得られた導電層パターン１９は、上記の図４〜図７に示す第１〜第４形態の導電層パターン１９となる。
【０１３５】
詳しくは、この圧着工程において、プライマー層２に含まれるプライマー成分が、導電層３を構成する導電性組成物中に浸入した後に後述の硬化工程や転写工程を経ることにより、版面内に充填された導電性組成物１５の透明基材１への転移（転写）が高い転移率のもとで確実に行われる。そして、得られた電磁波シールド材が有する導電層パターン１９は、図５及び図６に示すように、プライマー層２と導電層３との界面１２が単純な界面構造にならず、両層の密着性が向上する。
【０１３６】
また、例えば導電性組成物中に導電性粉末が含まれる場合には、プライマー層２と導電性組成物との界面が入り組んだ態様で圧着されるので、その後に、後述の硬化工程や転写工程を経ることにより、版面内に充填された導電性組成物１５の透明基材１への転移（転写）が高い転移率のもとで確実に行われる。そして、得られた電磁波シールド材が有する導電層パターン１９は、図４に示すように、プライマー層２と導電層３との界面１２が入り組んだ形態となり、両層の密着性が向上する。
【０１３７】
また、版面の凹部６４内に充填された導電性組成物１５上部の凹み６（図１２の符号１０５）内にプライマー層２が流入し、その凹みが充填され、その後に硬化工程や転写工程を経るので、得られた導電層パターン１９Ｄは、上記の図７に示すように、プライマー層２からなる第１の山１７と、第１の山１７の中腹より上に形成された導電性組成物（導電層３）からなる第２の山１８とで構成された突起状パターンとなる。
【０１３８】
（硬化工程）
硬化工程は、ニップロール６６の付勢力による圧着工程後にプライマー層２を硬化する工程であり、圧着した後の状態で硬化処理することにより、プライマー層２と導電性組成物１５とが密着した状態で硬化させることができる。具体的には、プライマー層用樹脂組成物が電離放射線硬化型樹脂組成物である場合には、照射ゾーン（図１０の例ではＵＶゾーンと記載している。）で電離放射線が照射され、硬化処理される。この場合、プライマー層２は透明基材１と版面６３に挟まれた態様になり、空気中の酸素による硬化阻害を受けないため、窒素パージ装置等は必ずしも必要ない。なお、硬化処理は、上記と同様、プライマー層用樹脂組成物と導電性組成物の種類に応じて選択され、例えば、電離放射線照射処理、冷却処理等の硬化処理が施される。
【０１３９】
なお、上記のように、プライマー層用樹脂組成物と導電性組成物の両方を電離放射線硬化性樹脂とした場合には、圧着工程に続く硬化工程時に電離放射線照射処理を施す、同時硬化工程とすることもできる。
【０１４０】
（転写工程）
転写工程は、図１０に示すように、硬化工程後に透明基材１及び硬化したプライマー層２を凹版ロール６２の版面６３から剥がして凹部６４内の導電性組成物１５をプライマー層２上に転写する工程である。プライマー層２は、この工程前のプライマー層硬化工程で硬化しているので、透明基材１とともに凹版ロール６２の版面６３から剥がすことにより、プライマー層２に密着した導電性組成物１５は凹部内から離れてプライマー層２上にきれいに転写し、導電性組成物層３’となる。引き剥がしは、図９と図１０に示すように、出口側に設けられたニップロール６７により行われる。
【０１４１】
なお、転写工程において、導電性組成物１５は必ずしも硬化させる必要はなく、導電性組成物１５に溶剤が含まれた状態でも転移させることができる。この理由は今のところ不明であるが、プライマー層２と導電性組成物１５とは空隙なく密着しているのみでは無く、プライマー層の一部は導電性組成物層中にも浸透し、両者が相互に混ざり合った領域ができるため、両者は相互に絡み合った状態で硬化させたプライマー層２と導電性組成物１５との間の密着力が、ロール状凹版の凹部６４の内壁と導電性組成物１５との間の密着力よりも大きくなっているためと推測される。これに加えて、特に導電性組成物１５が未硬化状態の場合には、プライマー層の一部が導電性組成物層中に浸透して、その流動性を変化せしめ、凹部６４内から抜け出し易くするためとも推測される。
【０１４２】
図１１は、凹部６４内の導電性組成物１５の凹み６にプライマー層２を充填し、その導電性組成物１５が転写する形態を示す模式図である。図１１（Ｃ）に示すように、転写工程後のプライマー層２の形態と導電性組成物層３’の形態を観察すると、プライマー層２のうち導電性組成物層３’が転写された部分Ａの厚さＴＡは、導電性組成物層３’が転写されていない部分Ｂの厚さＴＢよりも厚い。そして、厚さの厚い部分Ａのサイドエッジ５，５は、厚さの薄い部分Ｂの側に導電性組成物層３’が回り込んでいる。こうした形態は、流動性を保持したプライマー層２が形成された透明基材１のプライマー層２側と、樹脂充填工程後の版面６３の凹部６４側とを図１１（Ａ）（Ｂ）に示すように圧着することにより、凹部６４内の導電性組成物上部に生じやすい凹み６に流動性のあるプライマー層２が流入し充填するので、転写後の形態は、図１１（Ｃ）に示すように、透明基材１上に設けられたプライマー層２のうち導電性組成物層３’が形成されている部分Ａの厚さＴＡは導電性組成物層３’が形成されていない部分Ｂの厚さＴＢよりも厚くなり、さらに、厚さの厚い部分Ａのサイドエッジ５，５は厚さの薄い部分Ｂの側に導電性組成物層３’が回り込んだ形態になる。
【０１４３】
通常、導電性組成物層３’が形成されている部分Ａにおけるプライマー層２の厚さＴＡは、図３に示すように、その部分の中央部に行く程厚さが厚くなる。すなわち、電磁波遮蔽用パターン部の横断面（例えば図３を参照）において、プライマー層２の断面形状は、透明基材１から遠ざかる方向に向かって凸になった、半円、半楕円等のいわゆる釣鐘型形状、３角形、台形、５角形等のいわゆる山形形状、或いはこれらに類似の形状をなす。
【０１４４】
また、プライマー層２と導電性組成物層３’乃至導電層３との界面１２は、図４及び図７に示す形態のように、単に物理的又は化学的に接着しているのみの形態の他、図５及び図６に示す形態のように、界面１２の近傍において、両層の材料が相互に溶解、浸透、乃至は拡散し合っている形態であってもよい。この溶解、浸透、乃至拡散は、導電性組成物やプライマー層２の硬化前に行われるので、そうした状態になった後に導電性組成物やプライマー層２が硬化することにより、層間接着力の高い界面となる。なお、これらの形態は、両層の材料の選定、製造条件の選定いかんにより、何れの形態も実現できる。
【０１４５】
本発明の製造方法で製造された電磁波シールド材は、上記の界面形態からなる導電層パターン１９が形成されるので、プライマー層２と導電性組成物層３’乃至導電層３との層間接着力が高く、版凹部内に充填された導電性組成物をほぼ１００％の転移率で転移（転写）させることができる。さらに、アスペクト比（深さ／開口幅）が２／１０以上と大きい版凹部を用いた場合においても、凹部内に充填した導電性組成物をほぼ１００％の転移率で転移（転写）させることができる。因みに、本発明のプライマー層を採用しない、通常の凹版印刷においては、アスペクト比が２／１０を超える形状でのインキの転移は極めて実現困難である。
【０１４６】
本発明の製造方法で得られた電磁波シールド材１０はこうした形態を有するので、導電層３を形成する導電性組成物の転写不良に基づく断線や形状不良、密着性等の不具合が生じないという効果を奏する。
【０１４７】
なお、転写工程後においては、必要に応じて乾燥処理、硬化処理等が施される。また、さらに抵抗を下げる必要があれば、その後のめっき工程に供される。めっき工程には、そのままインラインで供されてもよいし、一旦巻き取られた後に、別個のめっきラインに供給されてもよい。
【０１４８】
（めっき工程）
めっき工程は、図８（ｅ）及び図９に示すように、転写工程後、プライマー層２上に所定のパターン（プライマー層２の形成パターンと同じ。）で形成された導電層３上に金属層４を電気めっきする工程である。めっきする金属としては、銅、銀、金、ニッケル等が挙げられ、特に価格が安く導電性も高い銅めっきが好ましい。銅めっき液は、市販のめっき液を利用できるが、中でも均一めっき性を向上させた銅めっき液が好ましく採用される。なお、めっき工程に供される際には、通常の前処理（例えば、脱脂洗浄処理等）が施されるが、上記のように転写工程からそのままインラインで供給されてもよいし、別個のめっきラインに供されてもよい。めっき工程後には、必要に応じてさらに他の工程（例えば、金属層４の黒化処理工程や防錆工程、図２に示すような保護層９の形成工程）を経た後にそのまま巻き取られてもよいし、所定の寸法に切断されて枚葉シートとしてもよい。
【０１４９】
こうしてロール状又は枚葉シート状の電磁波シールド材１０が製造されるが、以上説明したように、本発明の電磁波シールドの製造方法によれば、プライマー層２と導電層３とをその間に空隙なく転写することができるので、導電層３の転写不良に基づく断線、形状不良、低密着性等の不具合が生じない電磁波シールド材を製造することができる。また、高い転移率で転移可能になるため、導電層３の厚さを厚くすることができ、電磁波シールド性を向上させることができる。
【０１５０】
例えば、深さが２０μｍの凹部を持つ版を用いれば、その版の形状とほぼ同じ約２０μｍの厚さからなる導電層パターンを形成することができる。こうしたことは、特に導電性粉末を多量に含む導電性組成物を凹版（グラビア）印刷する場合には考えられないことである。また、本発明の電磁波シールド材の製造方法においては、導電性組成物が溶剤を含み、短時間で固化する結着材料でなく、別途乾燥が必要である場合でも高い転移率で転移させることができる。また、導電性組成物がＵＶ硬化型である場合、導電性組成物に顔料が含まれ、その顔料が高濃度の金属系の導電性粉末であって、その導電性粉末が紫外線を遮蔽し、凹版の孔内に紫外線が到達しないような場合であっても、高い転移率で転移させることができる。
【０１５１】
なお、こうして得られた電磁波シールド材１０に光学調整層を設けて光学フィルターとして利用することができる。ここでは詳しく説明しないが、光学調整層としては、従来公知のものをそのまま用いればよく、例えば調色層、近赤外線吸収層、ネオン光吸収層、紫外線吸収層、反射防止層、及び防眩層等を挙げることができる。更に、電磁波シールド材１０には、光学調整層の他に、その他各種機能を有する機能層を積層することもできる。かかる機能層としては、ハードコート層、防汚層、帯電防止層、抗菌層、防黴層（かびを防ぐ層）、帯電防止層、衝撃吸収層等が挙げられる。
【０１５２】
これらの光学調整層及び／又は機能層を形成する形態は、（１）予め独立したシート乃至は板状に形成された層を、間に接着剤層（所謂粘着剤層も包含する。）を介して本発明の電磁波シールド材上に貼り合せる形態、（２）予め離型性基材シート上に形成された層を、適宜間に接着剤層を介して本発明の電磁波シールド材上に貼り合わせ、而かる後に該離型性基材シートのみ剥離除去する、所謂転写法で形成する形態、（３）適宜の樹脂結着剤中に上記各種機能を発現する材料を添加した組成物を本発明の電磁波シールド材上に塗工することによって形成する形態、（４）前記（３）の一形態ではあるが、本発明の電磁波シールド材上に、これを所望の被着体に接着するための接着剤層を塗工する際に、該接着剤層中に上記各種機能を発現する材料を添加することにより、接着剤層と上記各種層とを兼用する形態、（５）前記（１）〜（４）の形態の２種以上の組み合わせ形態、が適宜選択できる。ここで、これらの光学調整層及び／又は機能層は、本発明の電磁波シールド材の表裏いずれか、または両側に存在しても良い。こうした電磁波シールド材１０又は電磁波シールド材１０を有する光学フィルターを、各種の画像表示装置の前面に装着することができる。例えば、プラズマディスプレイパネルに装着することにより、プラズマディスプレイ装置とすることができる。
【０１５３】
［印刷物及びその製造方法］
次に、本発明の印刷物及びその製造方法について説明する。本発明の印刷物及びその製造方法に係る発明に至った背景は以下のとおりである。
【０１５４】
ある程度以上の厚さや寸法精度が必要な印刷パターンを形成するために用いられるインキ、特に特定の機能を発現する材料を添加したインキについては、パターンの印刷精度を高めるために、通常はチキソトロピー性乃至は高粘度を付与したインキが多く用いられていた。また、多くの場合、各種機能発現材料を添加すると、そのことのみで必然的にインキが斯かるチキソトロピー性乃至は高粘度を呈することも多かった。そして、そうした高粘度乃至はチキソトロピー性のインキをスクリーン印刷等の方法を用いて印刷することで、基材に印刷した後にインキが流動すること等によるパターン不良や厚さ不良の問題を抑制していた。しかしながら、スクリーン印刷では、ロール−トゥ−ロール法による寸法精度の良い印刷は難しく、また、版自体を強い張力で張るために大面積にした場合の版周辺部での変形に基づいた寸法精度の悪化という問題があった。また、そうした高粘度のインキをグラビア印刷のような凹部を持つ版を用いて微細パターンに印刷しようとすると、印刷できないことはないが、チキソトロピー性乃至は高粘度のゆえに基材に対するインキの転移性が悪く、インキ抜けなどが多発して安定したパターンを形成できないという問題があった。さらに、凹部が深い版を用いた場合、特に凹部の幅に対して深さが深い凹部を有する（高アスペクト比）の版を用いた場合にも、凹部内のインキを高い転写性で基材に転写することができないという問題もあった。なお、同様の問題は、上記の電磁波シールド材を製造する際の問題（既述の「本発明が解決しようとする課題」を参照。）と同様である。
【０１５５】
上記した本発明に係る電磁波シールド材の製造方法はこうした問題を解決したものであって、グラビア印刷などの凹版印刷機で透明基材上に高粘度乃至チキソトロピー性のインキ（以下、ペーストともいう。）を印刷する際に、あらかじめその基材上に短時間で固化させることができ且つ固化前は流動性を持ったプライマー層用組成物を塗布し、塗布されたプライマー層面を、ペーストを充填した凹版面に対向して重ねた状態でプライマー層を固化させることによって、基材上に高粘度乃至チキソトロピー性のペーストであってもほぼ全てを転移させることができ、さらに凹部が深い版を用いた場合であっても高い転写性で転写することができることを見出し、それに基づいて発明を完成させたものである。電磁波シールド材の製造方法では、転写するペーストが導電性組成物であるが、以下で詳しく説明する本発明の印刷物の製造方法では、転写するペーストとして各種の機能インキ組成物を用いている点に特徴があり、その結果、本発明に係る製造方法で得られた印刷物は、多様な用途に適用可能な印刷物とすることができる。また、本発明に係る製造方法は、印刷されるべき基材の片面ないし両面に適用可能であり、両面に適用する場合には表裏で異なったインキやプライマー、パターン、及び機能を持たせても良い。
【０１５６】
（印刷物の製造方法）
本発明の印刷物及びその製造方法は上記の本発明の電磁波シールド材及びそ製造方法と原理的に同じものであるが、「印刷物及びその製造方法」における「印刷物」「機能インキ層」は、「電磁波シールド材及びその製造方法」における「電磁波シールド材」「導電層」をそれぞれ包含する。したがって、特に断らない限り、上記の電磁波シールド材及びその製造方法の詳細な説明欄における「電磁波シールド材」を「印刷物」と読み替え、「導電層」を「機能インキ層」に読み替え、「導電性組成物」を「機能インキ組成物」に読み替え、また、「透明基材」を「基材」に読み替えることにより、本発明の印刷物及びその製造方法の詳細な説明として代用することができる。以下、本発明の印刷物及びその製造方法についての特徴のみについて説明し、その他は上記した本発明の電磁波シールド材及びその製造方法での説明と同様であるのでその記載を省略する。
【０１５７】
図１３は、本発明の印刷物７０の製造方法についての説明図である。本発明の印刷物７０の製造方法は、図１３に示すように、未硬化の機能インキ組成物７３’が充填された所定パターンの凹部６４を有する版面６３と、その機能インキ組成物７３’の転写対象である基材７１の一方の面Ｓ１とを、硬化するまで流動性を保持できるプライマー層７２を介して圧着し、その後、その圧着を保持した状態で少なくともプライマー層７２を硬化し、その後、基材７１及びプライマー層7２を版面６３から剥がして前記の機能インキ組成物７３’をプライマー層７２を介して基材７１の一方の面Ｓ１に所定のパターンで転写することを特徴とするものである。
【０１５８】
詳しくは、図１３（Ａ）は、未硬化の機能インキ組成物７３’が凹部６４に充填された版面６３上に、硬化するまで流動性を保持できるプライマー層７２が設けられた側の基材７１を圧着しようとする工程である。また、図１３（Ｂ）は、未硬化の機能インキ組成物７３’が凹部６４に充填され、さらにその凹部６３を含む版面６３全体を覆うように、硬化するまで流動性を保持できるプライマー層７２を設け、そのプライマー層２上から基材７１を圧着しようとする工程である。すなわち、これら２つの工程は、いずれも、未硬化の機能インキ組成物７３’が充填された所定パターンの凹部６４を有する版面６３と、その機能インキ組成物７３’の転写対象である基材７１の一方の面Ｓ１とを、硬化するまで流動性を保持できるプライマー層７２を介して圧着しようとする工程を示している。本発明の印刷物の製造方法は、これら２つの工程のいずれを適用してもよい。
【０１５９】
なお、図１３（Ａ）（Ｂ）において、凹部６４以外の版面には、機能インキ組成物７３は全く存在していないか実質的に存在していない。ここでいう「実質的に存在していない」とは、ドクターブレードやワイピングロール等を用いて機能インキ組成物７３’を凹部６４内に充填する際、その機能インキ組成物７３’が凹部６４以外の版面６３（表面のこと。）にも存在してしまうことがある場合において、最終的に得られる図３（Ｄ）に示す印刷物７０が、その印刷物の目的を損なわない程度にパターン非形成部Ｂ（機能インキパターンが形成されていない部分）での機能インキ組成物７３’の存在を許容できることを意味している。その許容程度としては、例えば、機能インキ組成物７３’からなる機能インキ層７３の厚さや、機能インキ組成物７３’のパターン非形成部Ｂにおける被覆率や、パターン非形成部Ｂの透過率等の特性、等を挙げることができる。そうした厚さ、被覆率、特性等は、機能インキ層７３を形成する印刷物の種類によっても異なるが、いずれにしても、パターン非形成部Ｂには機能インキ組成物７３が全く存在しないか実質的に存在しないように、版面６３上の機能インキ組成物７３’が掻き落とされる。
【０１６０】
図１３（Ｃ）は、硬化するまで流動性を保持できるプライマー層７２を介して、基材７１と版面６３とを圧着する工程である。図１３（Ａ）の工程ルートを経た後においては、ドクターブレードやワイピングロール等を用いて機能インキ組成物７３’を版面６３から掻き落とす際に「機能インキ組成物７３’の凹み７６」が凹部６４に生じるが、その凹み７６は、圧着時に、硬化するまで流動性のあるプライマー層７２で埋められる。なお、図１３（Ｂ）の工程ルートでは、プライマー層を版面６３上に設ける際に、そのプライマー層７２が凹み７６を埋める。したがって、この図１３（Ｃ）の工程では、基材７１と版面６３とがプライマー層７２を介した態様で圧着し、その結果、硬化するまで流動性のあるプライマー層７２は機能インキ組成物７３’の凹み７６を埋めた態様となっているので、本発明では、この圧着を保持した状態で少なくともプライマー層７２を硬化する。「少なくとも」としたのは、プライマー層７２のみを硬化して機能インキ組成物７３’を硬化しない場合と、プライマー層７２と機能インキ組成物７３’とを同時に硬化する場合とを含む意味である。そして、その硬化処理は、電離放射線照射又は冷却によって行うことが好ましい（上記の「電磁波シールド材の製造方法」と同様である）。
【０１６１】
図１３（Ｄ）は、その後において、基材７１及びプライマー層7２を版面６３から剥がした態様である。得られた印刷物７０においては、機能インキ組成物７３’を、プライマー層７２を介した態様で基材７１の一方の面Ｓ１に所定のパターンで転写することができた。ここで、図１３（Ｃ）（Ｄ）は実際の断面観察結果に近い形状で示しているが、図１３（Ｄ）に示したプライマー層７２及び機能インキ層７３の形状が、図１３（Ｃ）に示したプライマー層７２及び機能インキ組成物７３’の形状と完全に一致しないのは、両層の構成材料がいずれも可塑性を有する樹脂材料であることに基づいている。なお、機能インキ層７３は、図１３（Ｃ）の工程で硬化処理されてもよいし、図１３（Ｄ）の剥離工程後に硬化処理されてもよい。
【０１６２】
図１４は、本発明の印刷物の製造方法と製造装置の一例を示す概略構成図であり、また、図１５は、本発明の印刷物の製造装置と製造装置の他の一例を示す概略構成図である。これらは、電磁波シールド材の製造方法乃至製造装置の一例である図１０に示した方法・装置と同様の概略構成図である。なお、以下においては、図１４及び図１５の製造方法及び製造装置を単に「製造方法」と略して説明する。また、図１４と図１５においては、ドラム型の版を用いているが、必ずしもドラム型の版でなくてもよく、平版であってもよい。
【０１６３】
なお、平版を用いた場合には図１４や図１５のようなロール・トゥ・ロールのような連続製造はできないが、固定された平版に機能インキ組成物７３’を塗布し、その後、ドクターブレード等で掻き取り、その後、プライマー層用樹脂組成物８２をその上に塗布した後に例えば枚葉の基材７１を圧着したり、プライマー層７２を設けた枚葉の基材７１をその上に圧着したりした後、基材７１とプライマー層７２とを剥がすことにより機能インキ層７３を基材側に転写することができる。そして、こうした工程を繰り返すことにより、基材７１上にプライマー層７２及び機能インキ層７３を少なくとも有する枚葉の印刷物を連続的に製造することができる。
【０１６４】
図１４に示す製造方法においては、先ず、供給された基材７１の一方の面にプライマー層７２を塗布する。この塗布工程は、ピックアップロール８１が容器８３内のプライマー層用樹脂組成物８２に下方で接触し、そのプライマー層用樹脂組成物８２を引き上げて基材７１に塗布することにより行われる。プライマー層７２が塗布された基材７１は、ニップロール６６によってプライマー層７２側の基材面を版面６３に圧着させることにより行われる。一方、圧着対象となる版面６３には機能インキ組成物７３’が塗布されている。このときの塗布工程は、ピックアップロール６１が容器６８内の機能インキ組成物７３’に下方で接触し、その機能インキ組成物７３’を引き上げて版面６３に塗布することにより行われる。なお、図１４においては、版面６３上の凹部６４以外の部分に機能インキ組成物７３’が乗らないように、ワイピングロール８４で掻き落とす。
【０１６５】
圧着は、ニップロール６６によってプライマー層７２側の基材面を版面６３に所定の圧力で付勢して密着させることにより行われる。この圧着により、凹部６４内の機能インキ組成物７３’とプライマー層７２とを空隙なく密着させることができる。プライマー層７２は未だ硬化しておらずに流動性を有しているので、図１３（Ａ）で示した凹み７６内にプライマー層用樹脂組成物が充填され、基材７１及び機能インキ組成物７３’の間は全てプライマー層７２で隙間なく満たされる。なお、ニップロール６６については、上記した本発明に係る電磁波シールド材の製造方法での説明内容と同じである。
【０１６６】
図１４に示すニップロール６６での圧着工程後、電磁波シールド材の製造方法の場合と同様、プライマー層２と機能インキ組成物７３’とが空隙なく密着し、その後に硬化工程や転写工程を経ることにより、版面内に充填された機能インキ組成物７３’の基材７１への転移（転写）が高い転移率のもとで確実に行われる。そして、得られた印刷物７０が有する機能インキパターンは、電磁波シールド材のところで示した図４〜図７、及び図１３（Ｄ）の印刷物７０に示すように、プライマー層２と機能インキ層７３との界面１２が単純な界面構造にならず、両層の密着性が向上する。
【０１６７】
なお、硬化工程及び転写工程、及びその後に必要に応じて設けられる乾燥処理、硬化処理、めっき工程等は、電磁波シールド材の製造方法の場合と同様であり、また、プライマー層７２の厚さ、得られた所定パターンからなる機能インキ層７３の断面形態、転移率、アスペクト比等も上記した本発明に係る電磁波シールド材のところで示した図４〜図７と同様の形態であるので、ここではその説明を省略する。
【０１６８】
一方、図１５に示す製造方法は、圧着工程までの工程が図１４に示した製造方法とは異なっている。すなわち、先ず、基材７１は、ニップロール６６によって版面６３に圧着されるように供給される。その基材７１が圧着される版面６３には、図１５に示すように、最初に機能インキ組成物７３’が塗布され、その後にプライマー層７２が塗布形成される。機能インキ組成物７３’の塗布工程は、ピックアップロール６１が容器６８内の機能インキ組成物７３’に下方で接触し、その機能インキ組成物７３’を引き上げて版面６３に塗布することにより行われ、その後引き続いて、版面６３上の凹部６４以外の部分に機能インキ組成物７３’が乗らないように、ドクターブレード６５で掻き落としている。また、プライマー層２の塗布工程も同様、ピックアップロール８１が容器８３内のプライマー層用樹脂組成物８２に下方で接触し、そのプライマー層用樹脂組成物８２を引き上げて、凹部６４内に機能インキ組成物７３’が充填されてなる版面６３上に所定の厚さで塗布することにより行われる。プライマー層用樹脂組成物は未だ硬化しておらずに流動性を有しているので、図１３（Ｂ）で示すように、凹み７６内にプライマー層用樹脂組成物が空隙なく充填される。
【０１６９】
圧着は、ニップロール６６によって、基材７１を版面６３に所定の圧力で付勢して密着させることにより行われる。この圧着により、基材７１はプライマー層２に密着する。圧着工程以後の工程、及びニップロール６６等その他の構成については、図１４での説明と同じであるので、ここでは詳しい説明を省略するが、図１５に示すニップロール６６での圧着工程後、プライマー層２と機能インキ組成物７３’とが空隙なく密着し、その後に硬化工程や転写工程を経ることにより、版面内に充填された機能インキ組成物７３’の基材７１への転移（転写）が高い転移率のもとで確実に行われる。そして、得られた印刷物７０が有する機能インキパターンは、電磁波シールド材のところで示した図４〜図７、及び図１３（Ｄ）の印刷物７０に示すように、プライマー層２と機能インキ層７３との界面１２が単純な界面構造にならず、両層の密着性が向上する。
【０１７０】
以上のように、本発明の印刷物７０の製造方法によれば、未硬化の機能インキ組成物７３’が充填された所定パターンの凹部６４を有する版面６３と、機能インキ組成物７３’の転写対象である基材７１の一方の面Ｓ１とを、硬化するまで流動性を保持できるプライマー層７２を介して圧着するので、凹部６４内の機能インキ組成物７３’上部に生じやすい凹み７６に流動性のあるプライマー層７２が充填される。その結果、プライマー層７２が機能インキ組成物７３’の凹み７６に空隙なく密着するので、凹部６４内の機能インキ組成物７３’を基材７１側に未転写部のない状態で正確に転写させることができる。こうして、機能インキ組成物７３’の転写不良に基づく断線、形状不良、低密着性等の不具合が生じない印刷物７０を製造することができる。
【０１７１】
また、本発明の印刷物７０の製造方法によれば、転移後の機能インキ層７３の断面形状は、凹版の凹部形状を比較的良好に再現する。例えば、凹版の深さが２０μｍの版を用いれば、転移後の機能インキ層７３の乾燥時の体積収縮はあるものの、約２０μｍ近い厚さの機能インキ層パターンを形成することができる。これらの現象は、従来の凹版（グラビア）印刷では考えられないことである。
【０１７２】
また、紫外線硬化性樹脂を基材の上に塗布し、凹版にラミネートさせた状態で凹版の凹部内の樹脂を紫外線硬化させ、凹版の形状で賦型するという方式は以前より存在するが、本発明に係る製造方法においては、機能インキ組成物７３として、溶剤を含み、短時間で固化する結着材でなく、別途乾燥が必要である場合であっても、良好な転移率で転移させることができる。また、紫外線等で硬化させる場合、機能インキ組成物７３’に含まれる添加物が高含有率からなる金属粒子等であって、紫外線を遮蔽して凹版の凹部内に紫外線が到達しないような場合であっても高い転移率で転移させることができる。こうした転移性改善効果が見られる原因についてはまだはっきりとはわからないが、実験結果を調査した結果では、断面のＴＥＭ分析において、プライマー層と機能インキ層７３とを染色して観察したところ、既述のように、転移後の機能インキ層７３とプライマー層７２との界面がはっきりと２層に分かれておらず、お互いに入り組んだ状態で相溶している形態を確認できた。
【０１７３】
また、ＳＩＭＳ（Secondary  Ion  Mass  Spectrometry）により、(1)機能インキ組成物７３’が転移した機能インキ層パターンの表面、(2)機能インキ組成物７３’が転移していない部分（開口部又はパターン非形成部Ｂ）のプライマー層表面、(3)機能インキ組成物７３’を基材７１上にベタ塗りし、乾燥させた塗工膜の表面、(4)プライマー層７２を基材７１上にベタ塗りし、固化させた塗膜の表面、を分析した。その結果、前記(3)の機能インキ組成物７３’の塗工膜には見られず、前記(4)は見られるフラグメントが、前記の(1)(2)でも検出され、プライマー層７２の成分が機能インキ組成物７３’中を拡散していることが示唆された。これらの状況から考えると、流動性があるプライマー層７２を機能インキ組成物７３’と接触させた際に境界部分の相溶及び／又は境界の乱れが生じ、この状態でプライマー層７２を固化させると、境界部分から機能インキ組成物７３’の方向に向かう領域で、機能インキ組成物７３’の増粘やゲル化などの現象が起こり、機能インキ組成物７３’を版から引き抜きやすくなっているのではないかと推測される。
【０１７４】
また、流動性のあるプライマー層７２を構成する成分の一部が凹部の機能インキ組成物７３’と混ざり、プライマー層７２を固化させた際に機能インキ組成物７３’の粘度を全体的に上げている可能性もある。いずれにしろ、流動性のあるプライマー層７２を機能インキ組成物７３’に接触させて、少なくともプライマー層７２を固化させた後に剥離すれば、機能インキ組成物７３’が完全に固化していないにもかかわらずほぼ１００％近い転移が可能であった。
【０１７５】
（印刷物）
次に、本発明に係る印刷物について説明する。本発明の印刷物７０は、上記した製造方法で得ることができるが、未硬化の機能インキ組成物７３’が充填された所定パターンの凹部６４を有する版面６３と、その機能インキ組成物７３’の転写対象である基材７１の一方の面Ｓ１とを、硬化するまで流動性を保持できるプライマー層７２を介して圧着し、その後、その圧着を保持した状態で少なくともプライマー層７２を硬化し、その後、基材７１及びプライマー層7２を版面６３から剥がして製造されるものであればよく、図１４及び図１５に示すドラム型の版を用いた好ましい態様以外の方法であってもよい。
【０１７６】
得られた本発明の印刷物７０は、図１３（Ｄ）に示すように、図１〜図７に示した本発明に係る電磁波シールド材と基本的に同様の形態を有している。すなわち、基材７１と、その基材７１上に形成されたプライマー層７２と、そのプライマー層７２上に所定のパターンで形成された機能インキ層７３とを有し、プライマー層７２のうち、機能インキ層７３が所定のパターンで形成されたパターン形成部Ａにおけるプライマー層７２の厚さＴＡが、機能インキ層７３が所定のパターンで形成されていないパターン非形成部Ｂにおけるプライマー層７２の厚さＴＢよりも厚いことを特徴とする。
【０１７７】
こうした構造形態からなる本発明の印刷物７０によれば、基材７１上に形成されたプライマー層７２のうち、機能インキ層７３が所定のパターンで形成されたパターン形成部Ａにおけるプライマー層７２の厚さＴＡが、機能インキ層７３が所定のパターンで形成されていないパターン非形成部Ｂにおけるプライマー層７２の厚さＴＢよりも厚いので、例えば図１３〜図１５に示すように、本発明の印刷物７０を凹版８０，６２を用いて製造する場合には、機能インキ組成物７３’を掻き取った後に生じた凹み７６を充填するようにプライマー層７２が設けられる。こうした形態からなるプライマー層７２は、印刷物７０の製造時に、ドクターブレードやワイピングロール等で掻き取った後の版の凹部６４内の機能インキ組成物７３’上部の凹み７６に充填して形成されたものであり、その結果、プライマー層７２が機能インキ組成物７３’に空隙なく密着し、機能インキ組成物７３’の転写不良に基づく断線乃至欠落、形状不良、低密着性等の不具合が生じない印刷物７０となる。そして、本発明の印刷物７０によれば、機能インキ組成物７３’の転移性（転写性ともいう。）を改善できるため、通常のグラビア印刷等の凹版を利用する方法に比べ、転移後の機能インキ組成物７３’の厚さＴＣを厚くすることができる。従って、機能インキ層パターンを厚くすることで、得られた印刷物７０に所望の機能を確保することができるという効果がある。
【０１７８】
本発明の印刷物７０は、パターン形成部Ａにおけるプライマー層７２と機能インキ層７３との境界部分１２が、上記本発明の電磁波シールド材の断面形態と同様、(a)プライマー層７２を構成する成分と機能インキ層７３を構成する成分とが混合している断面形態（図５参照）、(b)非直線状に入り組んでいる断面形態（図４参照）、及び、(c)機能インキ層７３を構成する機能インキ組成物７３’中に該プライマー層７２に含まれる成分が存在している断面形態（図６参照）、のいずれか１又は２以上の断面形態を有している。これら(a)〜(c)の発明によれば、プライマー層７２と機能インキ層７３との境界部分１２が単純な境界面構造になっていないので、両層７２，７３の密着性が向上しているとともに、この印刷物７０の製造時において、版面内に充填された機能インキ組成物７３’の基材７１への転移（転写）が高い転移率のもとで確実に行われた形態を表している。
【０１７９】
また、本発明の印刷物７０は、図７に示す上記本発明の電磁波シールド材の断面形態と同様、パターン形成部Ａが、プライマー層７２からなる第１の山１７と、その第１の山１７の中腹より上に形成された機能インキ層７３からなる第２の山１８とで構成された突起状の断面形態を有するものであってもよい。この発明によれば、パターン形成部Ａが、第１の山１７と第２の山１８とで構成された突起状の断面形態を有するので、第２の山１８を構成する機能インキ組成物７３’が第１の山１７を構成するプライマー層７２から脱落しにくいとともに、この印刷物の製造時において、版面内に充填された機能インキ組成物７３’の基材７１への転移（転写）が高い転移率のもとで確実に行われた形態を表している（図１３参照）。
【０１８０】
こうした印刷物の構成要素である基材７１、プライマー層７２及び機能インキ層７３（機能インキ組成物７３’を含む）の各構成、更に必要に応じて設けられる金属層の構成は、上記の電磁波シールド材で記述した構成を包含するものであり、その印刷物７０の用途に応じたものを更に包含することができる。したがって、本発明の印刷物７０は上記した本発明に係る電磁波シールド材の構成をそのまま適用できるが、以下では、更に加わる構成を中心に説明する。なお、上記本発明の電磁波シールド材１０の構成を示す場合と、ここで説明する印刷物７０の構成を示す場合とは、付された符号により区別して説明する。
【０１８１】
基材７１については、既述の電磁波シールド材を構成する基材１と同様のものを任意に適用できるが、光透過性が要求されない用途に用いる場合には必ずしも透明である必要はなく、紙基材等を含む各種の基材を用いることができる。例えば、上質紙、薄葉紙、リンター紙、パーチメント紙、グラシン紙、和紙、チタン紙、樹脂含侵紙等の紙、絹、綿、麻、各種合成樹脂繊維、硝子繊維等からなる織布又は不織布等の布帛、杉、檜、松、ラワン等の木材からなる板又は突板、アルミニウム、錫、銅、鉄等の金属からなる箔又は板、陶器、磁器等のセラミックス、或いはこれらの基材を２種以上積層した積層体等の基材等も用いることができ、樹脂基材としては、顔料や染料を含有した樹脂基材を用いることもできる。そうした基材７１には、用いる基材の特性に応じ、プライマー層７２に密着しやすくするための各種の易接着処理が施されていることが好ましい。基材の厚さも、用途、材料等に応じて任意に選択すれば良いが、一般的には、８μｍ〜１００００μｍ程度である。
【０１８２】
なお、既述したように、特に密着力Ｆ１〜Ｆ３の大小が転写性に影響するような場合には、基材７１とプライマー層７２との密着力Ｆ３が、版の凹部と機能インキ組成物７３’との密着力Ｆ１よりも大きくなるように、基材７１の表面に、各種の易接着層を設けたり、コロナ放電処理、プラズマ処理、火炎処理等の易接着処理乃至粗面化処理等の密着性向上処理が施されていることが好ましい。
【０１８３】
プライマー層７２についても、既述の電磁波シールド材を構成するプライマー層２と同様のプライマー層用樹脂組成物を用いたものを任意に適用できる。また、そうしたプライマー層７２は、例えば意匠性乃至美観付与、色彩による表示乃至識別機能付与、宣伝効果付与等の観点からは、プライマー層７２に顔料や染料を含ませて着色してもよい。また、プライマー層７２は、所定パターンの機能インキ層７３が設けられていない部分を含む全面に設けられているので、プライマー層７２に例えば紫外線吸収剤、抗菌剤、防黴剤、帯電防止剤、防汚剤、防水乃至撥水剤等を添加することにより、紫外線吸収機能、抗菌機能、防黴機能、帯電防止機能、防汚機能、防水乃至撥水機能といった機能を生じさせることができる。
【０１８４】
そうした機能を生じさせるためにプライマー層７２に含有させる添加物としては、紫外線吸収剤としてはベンゾトリアゾール系化合物、ベンゾフェノン系化合物、微粒子状酸化亜鉛等を挙げることができ、抗菌剤としてはゼオライトのイオン交換可能なイオンの一部または全部を、銀、銅、亜鉛、錫、鉛、水銀、アンモニウム等のイオンで置換した抗菌性ゼオライト粒子、ｐ−アミノベンゼンスルホンアミド等のスルファ剤、ジメチルジチオカルバメート等のジチオカルバミン酸塩等を挙げることができ、防黴剤としてはトリメトキシシリルプロピルオクタデシルアンモニウムクロライド、１０，１０′−オキシビスフェノキシアルシン、２−（４−チアゾリル）−ベンズイミダゾール、ビス（２−ピリジルチオ−１−オキシド）亜鉛等を挙げることができ、帯電防止剤としては陰イオン系界面活性剤、陽イオン系界面活性剤、両性界面活性剤、ＩＴＯ（酸化インジウム錫）微粒子等を挙げることができ、防汚剤としては弗素系樹脂、珪素系樹脂等を挙げることができ、防水乃至撥水剤としては弗素系樹脂、珪素系樹脂等を挙げることができる。なお、プライマー層７２にそうした機能を持たせた場合であっても、プライマー層７２は、上記電磁波シールド材を構成するプライマー層２と同様、ある程度の流動性を有し、硬化処理により流動状態から固化状態に変化できる電離放射線硬化性樹脂、熱可塑性樹脂又は熱硬化性樹脂である必要がある。
【０１８５】
機能インキ層７３についても、既述の導電層３と基本的に同じ構成とすることができる。すなわち、機能インキ組成物７３’としては、版の凹部内に充填する時点では流動性を有し、所望のパターンに形成し、硬化せしめた以降の時点で所望の機能を発現するものであれば特に限定はなく、各種材料、形態のものが使用可能である。また、機能インキ組成物７３’として、スクリーン印刷程度の高い粘度を有するインキであっても、本発明に係る製造方法で転写形成すれば従来のような問題を生じさせることなく１００％又はそれに限りなく近い転写率で転写することができる。そうした粘度とは、１００ｍＰａ・ｓ以上１００００００ｍＰａ・ｓ以下の範囲である。
【０１８６】
機能インキ層７３が有する特定の機能としては、導電体性能、抵抗体（導電体において電気抵抗値を所望の高い値に設定したもの）性能、超伝導体性能、磁性体性能、誘電体性能（乃至は絶縁体性能）、触媒性能、光屈折性能、光学性能、蛍光体性能（乃至燐光体性能）、着色性能乃至意匠性能、耐磨耗性能、研磨材機能、放射線遮蔽性能、及び弾力性能から選ばれるいずれか１種以上の機能を挙げることができ、本発明に係る印刷物７０は少なくともこうした機能を有するものであることが好ましい。こうした機能は、樹脂組成物そのものの特性であってもよいし、その樹脂組成物に配合する添加物の特性に基づくものであってもよいし、樹脂組成物と添加物との相乗作用によって発現するものであってもよい。なお、添加物としては、単一の添加物が複数の機能を奏するものであってもよいし、複数の添加物を配合して一又は二以上の機能を奏するものであってもよい。
【０１８７】
具体的には、導電体性能を発現させるための機能インキ組成物７３’としては、前記の電磁波シールド材の導電性組成物として例示したものと同様の材料を含む組成物を挙げることができ、抵抗体性能を向上させるための機能インキ組成物７３’としては、導電体性能を発現する材料を、所望の電気抵抗値になるような比率にて含む組成物を挙げることができ、超伝導体性能を発現させるための機能インキ組成物７３’としては、イットリウム−バリウム−銅−酸素系複合酸化物、ランタン−バリウム−銅−酸素系複合酸化物、ビスマス−ストロンチウム−カルシウム−銅−酸素系複合酸化物等の複合酸化物系超伝導体等の微粒子を含む組成物を挙げることができる。
【０１８８】
また、磁性体性能を発現させるための機能インキ組成物７３’としては、用途に応じて、軟磁性体又は硬磁性体、高透磁率磁性体又は低透磁率磁性体、強磁性体又は弱磁性体、或いは常磁性体又は反磁性体の何れを選択することもできる。具体的な材料としては、鉄、コバルト、ニッケル、ＭＫ鋼、ＫＳ鋼、窒化鉄、γ−Ｆｅ2Ｏ3、Ｃｏ被着γ−Ｆｅ2Ｏ3、Ｆｅ3Ｏ4、ＣｒＯ2、Ｆｅ−Ｓｉ−Ａｌ合金（センダスト）、Ｎｉ−Ｆｅ合金（パーマロイ）、Ｃｏ−Ｆｅ合金、Ｆｅ基又はＣｏ基を有するアモルファス合金、Ｆｅ2Ｏ3にＭｎＯ、ＺｎＯ、ＮｉＯ、ＭｇＯ、ＣｕＯ、Ｌｉ2Ｏ等を組み合わせた、ＮｉＯ−ＭｎＯ−ＺｎＯ−Ｆｅ2Ｏ3、ＭｎＯ−ＺｎＯ−Ｆｅ2Ｏ3、ＮｉＯ−ＺｎＯ−Ｆｅ2Ｏ3等のスピネル型フェライト、スピネル型（立方晶）のγ−Ｆｅ2Ｏ3、γ−Ｆｅ4Ｏ4ガーネット型フェライト、Ｂａフェライト、Ｓｒフェライト、希土類磁石（基本組成を表す一般式でＲＣｏ5系，Ｒ2Ｃｏ17系、Ｒ−Ｆｅ−Ｂ系、Ｓｍ−Ｆｅ−Ｎ系など；ここでＲはＹを含む希土類元素の内の１種または２種以上）、アルニコ磁石等の微粒子を含む組成物を挙げることができる。
【０１８９】
また、誘電体性能（乃至は絶縁体性能））を発現させるための機能インキ組成物７３’としては、ポリエステル樹脂、塩化ビニル樹脂、フェノール樹脂、ポリスチレン、ポリエチレン、ポリビニルカルバゾール等の樹脂、或いはチタン酸バリウム、ロッシェル塩等の微粒子を含む組成物を挙げることができ、触媒性能を発現させるための機能インキ組成物７３’としては、白金、パラジウム、錫、酸化チタン等の所望の化学反応の触媒となり得る物質等の微粒子（一般には遷移金属金属を含む）を含む組成物を挙げることができ、光屈折性能を発現させるための機能インキ組成物７３’としては、ポリエステル樹脂、ポリカーボネート樹脂、アクリル樹脂、ポリスチレン等の樹脂、又特に屈折率を増大させる場合は酸化ジルコニウム、酸化チタン、酸化タングステン、酸化イットリウム等の金属酸化物、特に屈折率を低下させる場合は氷晶石、蛍石、弗化マグネシウム、弗化リチウム等の微粒子を含む組成物を挙げることができ、光学性能を発現させるための機能インキ組成物７３’としては、所望の光学性能を有する適宜な材料、例えば光拡散性を発現させるためには、バインダー樹脂との屈折率差を有する物質の微粒子、例えばシリカ、硫酸バリウム、炭酸カルシウム、アクリル樹脂、尿素樹脂、ポリカーボネート樹脂等の微粒子を含む組成物を挙げることができ、蛍光体性能（乃至燐光体性能））を発現させるための機能インキ組成物７３’としては、紫外線、電子線、Ｘ線等の可視光線以外のエネルギーによって励起され可視光線を放出する適宜の物質、例えば、硫化亜鉛、硫化カドミウム、硫化カルシウム、タングステン酸カルシウム等の母材に賦活剤（発光中心）として、銀、亜鉛、ビスマス、アルミニウム、ユーロピウム、サマリウム、マンガン等を加えた物の微粒子、其の他特に紫外線励起の場合には、スチルベン系、ジアミノジフェニル系、オキサゾール系、イミダゾール系、チアゾール系、クマリン系、ナフタルイミド系、チオフェン系等の公知の蛍光増白剤を含む組成物を挙げることができ、着色性能乃至意匠性能を発現させるための機能インキ組成物７３’としては、公知の各種顔料又は染料からなる着色剤、例えば、黄鉛、チタンイエロー、イソインドリノンイエロー、弁柄、カドミウムレッド、キナクリドンレッド、群青、コバルトブルー、フタロシアニンブルー、墨、黒色酸化鉄、アニリンブラック等（必要に応じて適宜微粒子化）を含む組成物を挙げることができ、放射線遮蔽性能を発現させるための機能インキ組成物７３’としては、鉛、硼素等の微粒子を含む組成物を挙げることができ、耐磨耗性能）を発現させるための機能インキ組成物７３’としては、アルミナ、シリカ、ダイヤモンド、コランダム、酸化セリウム等の高硬度物質の微粒子からなる減磨剤、ポリエチレンワックス、パラフィンワックス、モンタンワックス等の滑剤、或いは減磨剤と滑剤の両方を含む組成物を挙げることができ、研磨材機能を発現させるための機能インキ組成物７３’としては、前記減磨材として列記した物と同様のものを挙げることができ、弾力性能を発現させるための機能インキ組成物７３’としては、例えば、天然ゴム、ブタジエンゴム、クロロプレンゴム、シリコンゴム等のゴムを含む組成物を挙げることができる。
【０１９０】
なお、機能インキ組成物７３’として磁性体組成物を用いた場合には、得られた機能インキ層７３は電磁波を遮蔽することができるので、上記した本発明に係る電磁波シールド材としても機能させることができる。そうした磁性体組成物としては、前記各種フェライト系磁性体等を挙げることができる。
【０１９１】
印刷物７０の用途によっては、機能インキ層７３や上記のプライマー層７２を着色してもよく、例えば意匠性乃至美観付与、色彩による表示乃至識別機能付与、宣伝効果付与等）の観点からは、機能インキ層７３乃至プライマー層７２に顔料や染料を含ませて着色することが好ましい。
【０１９２】
機能インキ層７３や上記のプライマー層２に含有させてもよい添加物が粒子である場合、その粒子形状や粒径は特に限定されないが、目的の印刷物の用途において好ましい粒子形状や粒径の添加物を選択して配合することが好ましい。複数の粒子を用いる場合には、形状や粒径の異なるものを混合することも可能である。このとき、粒子状の添加物の大きさは、機能インキ層７３やプライマー層２の厚さよりも大きなサイズのものは使用できない。また、前記の如き凹版印刷によって所望のパターンに形成することを考慮すると、最大粒径は版面凹部の深さ及び間口の寸法よりも小さい必要がある。
【０１９３】
機能インキ層７３の断面形態としても、図４〜図７に示すような既述の導電パターンの形態と基本的に同じ形態で構成できる。また、機能インキ層７３の平面視形態としても、版の上で機能インキ組成物７３’を掻き落とすという本発明の工程を経ることができるものであれば、メッシュ形状、ストライプ形状の他、絵柄など、所望の機能を実現するに必要な任意のパターンで形成することができる。
【０１９４】
図１６は、本発明の印刷物を構成するパターン形成部Ａとパターン非形成部Ｂとの境界を平面視した場合の一例を示す拡大図である。本発明の印刷物７０は、平面視したときのパターン形成部Ａとパターン非形成部Ｂとの境界が直線（図１６の場合）或いは曲線、折線等の所望の線形状や円、多角形、ドットパターンなどの閉曲線形状（図示は略す。）である場合にその線輪郭ライン７４，７４が目視観察にて所望の線形状を良好に再現しているように観察できるものであることが好ましい。本発明の印刷物７０がそうした特性を有することが好ましい場合としては、例えば機能インキ層７３が電磁波シールド性能を持つように形成された電磁波シールド材が表示装置の前面に配置される場合や、広告、表示（禁煙、非常口、工事中の等表示、駅名、室名、商品名、地図等を構成する線部、回路の配線パターン、意匠デザイン）として用いられる場合のように、印刷物７０が有するパターン形成部Ａが直接観察者に目視される可能性があるような用途に用いられる場合を挙げることができる。
【０１９５】
目視観察にて良好な設計通りの線輪郭形状を有するものとして観察できるためには、図１６に示す機能インキ層７３の両サイドの輪郭線ライン７４，７４の幅（以下、線幅という。）Ｗの標準偏差の３倍（３σ）が、線幅平均の５％以上１５％以下になっていることが好ましい。なお、その線幅Ｗの測定は、機能インキ層７３が細長く延びる方向と直交する仮想線を引き、その仮想線を均等に３０等分し、そのポイント上又はそのポイントに近接する位置の線幅Ｗを測定することによって行う。線幅Ｗの測定には、レーザー顕微鏡を用いる。また、線幅Ｗの標準偏差の３倍（３σ）とは、バラツキを示す基準として一般に使用されているものであり、本願でもその３σを用いて評価した。また、線幅平均の１５％以下とは、測定された線幅の平均値の１５％以下になっていること示すものであり、例えば線幅が２０μｍであればその１５％の値は３μｍであり、したがって、上記標準偏差の３σがこの値以下であればよい。また、線幅平均の５％以上とは、測定された線幅の平均値の５％以上になっていること示すものであり、例えば線幅が２０μｍであればその５％の値は１μｍであり、したがって、上記標準偏差の３σがこの値以上であればよい。パターン形状が線より多角形や円に近い場合、線幅よりは直径、長径、短径、辺長さ、パターン位置のずれなどの数値がバラツキを表すのに適しているため、線幅Ｗは、前記直径等の必要なパラメータに随時読み替えればよい。
【０１９６】
機能インキ層７３の線幅Ｗのバラツキを表す標準偏差の３倍（３σ）が線幅平均の１５％以下であると、線幅の細い部分や線幅の太い部分の割合が小さく、目視観察によっても幅寸法のムラが目立ちにくいという特徴がある。また、その標準偏差の３倍（３σ）が線幅平均の５％以上であり、線幅が過度に揃いすぎていないので、線幅の細い部分や線幅の太い部分が生じた場合であっても、それらが目立たない程度のバラツキを有している。なお、線幅Ｗの３σが線幅平均の１５％を超えて細くなると、線幅の細い部分では例えば外観を目視する用途の場合において、外光の吸収が悪くなり、部分的にコントラストが低下し、また、電気伝導性を重視する用途の場合においては、部分的な抵抗増大を招く。一方、線幅Ｗの３σが線幅平均の１５％を超えて太くなると、線幅にムラが目立つようになり、一方、線幅Ｗの３σが線幅平均の５％未満になって線幅が揃うと、線幅の太い部分の集合や線幅の細い部分の集合が部分的に生じた場合、ムラとなって目立つようになる。
【０１９７】
本発明の印刷物７０においては、機能インキ層７３の表面に、その機能インキ層７３と同じ又は異なる機能を持つ機能層が更に形成されているように構成してもよい。そうした機能層としては、既述の本発明に係る電磁波シールド材のところで説明した金属層であってもよいし、表面を被覆して、これを外力や汚染等から保護する保護機能であってもよいし、上記機能インキ層７３が有するいずれかの機能を発現する機能層であってもよい。
【０１９８】
なお、上記のような金属層を設ける場合の態様として、既述の本発明に係る電磁波シールド材のように、導電性組成物３’からなる導電層３を形成し、その導電層３上に電気めっきにより金属層を形成する方法があるが、他の方法としては、機能インキ層７３として、無電解めっき触媒組成物を用いてなる無電解めっき触媒層を形成し、その後に無電解めっきによりその無電解めっき触媒層上に金属層を形成する方法を挙げることができる。なお、無電解めっき触媒組成物としては、例えば無電解めっき触媒であるパラジウム触媒を含有する（公知の）組成物を挙げることができ、無電解めっき液としては、無電解銅めっき液や無電解ニッケルめっき液等を挙げることができる。
【０１９９】
また、本発明の印刷物７０は、必要に応じて各種の後加工を行うことができる。そうした後加工としては、導電性の付与、熱伝導性の付与、金属光沢の付与、或いは表面保護等を目的とした金属（単体又は合金）のめっき処理（無電解／電解）或いは蒸着・スパッタ処理；前記機能インキ層が電離放射線硬化性のバインダー樹脂からなる場合において、該バインダー樹脂を硬化せしめること等を目的とした放射線照射処理；前記機能インキ層が溶剤（又は分散剤）を含む場合において、該溶剤を揮発除去せしめること等を目的とした乾燥処理；前記基材又は機能性インキ層が内部応力や歪みを残留する場合において、これらを開放すること、或いは前記機能性インキ層が熱硬化性のバインダー樹脂を含む場合において、該バインダー樹脂を硬化せしめること等を目的とした加熱処理；前記機能インキ層が、樹脂バインダーと導電体、磁性体、又は超伝導体との混合物で形成された場合において、導電性、磁性、又は超伝導性に寄与し無い樹脂バインダーを除去して、導電体、磁性体、または超伝導体のみの組成とすること、或いは更に導電体、磁性体、又は超伝導体の微粒子同士を融合接着して連続体化し、導電率や磁性を向上せしめること、或いは導電体、磁性体、又は超伝導体が有機金属化合物の様なその前駆物質からなる場合において、該有機金属化合物等の前駆物質を化学反応又は熱分解によって、金属、金属酸化物、金属化合物、セラミックス等に変性すること等を目的とした焼成処理；超伝導体の超伝導を発現せしめること等を目的とした冷却処理；機能性インキ層表面を外力、汚染、磨耗等から保護すること等を目的としたオーバーコート処理；其の他、薬品処理、減圧処理、加圧処理、圧延処理、延伸処理、貼合処理、印刷処理、切断処理、打ち抜き処理等を挙げることができる。
【０２００】
また、本発明の製造過程においては基材は必須ではあるが、製造後の製品においては、本来、基材は不要である場合には、基材７１を焼成、溶解などで消滅させて、パターン部分だけを残すようにしてもよい。また、直接、基材上に本発明の印刷物の製造方法を適用困難な場合には、先ず一旦、離型性及び本発明の製造方法への適合性のよい転写用基材上に機能インキ層７３を本発明の製造方法にて印刷して印刷物を製造し、而かる後、機能インキ層７３をプライマー層７２と共に別の最終製品用の基材７１上に転写しても良い。例えば、基材が厚かったり、剛性が高かったりして、凹版により直接本発明の印刷方法を適用することが困難な場合、最終製品の基材７１がプライマー層硬化用の電離放射線に対して不透明のためにプライマー層７２の硬化が困難な場合、基材７１が機能インキ層７３の焼成時の熱に耐えられない場合、或いは基材７１がプライマー層７２中の溶剤又は単量体成分により溶解、膨潤により耐えられない場合等がこの例に相当する。
【０２０１】
本発明の印刷物７０は、機能インキ層７３の特性と、基材７１の特性とから以下のような用途に適用可能である。なお、印刷物７０の形状等は、それぞれの用途に応じた形状で形成することは言うまでもない。
【０２０２】
例えば、機能インキ層７３の機能が主に導電性である場合において、透明基材を用いた場合には、パターン非形成部Ｂが透明であることを特徴とする、画像表示装置の前面設置用、建築物や車両の窓用、或いは電子レンジ窓用の透明電磁波シールド部材、電磁波吸収部材、各種透明電極（タッチパネル、液晶表示装置、電場発光表示装置、太陽電池、電子ペーパー）、各種センサー、帯電防止用途部材、アンテナ部材、ＩＣタグ部材等に適用でき、一方、不透明基材を用いた場合には、パターン非形成部Ｂが不透明であることを特徴又は許容する電磁波シールド部材、電磁波吸収部材、印刷回路（電線、コイル、抵抗体、コンデンサ）、各種フレキシブル電極、各種センサー、帯電防止用途部材、アンテナ部材、ＩＣタグ部材等に適用できる。
【０２０３】
また、例えば、機能インキ層７３の機能が主に触媒機能である場合において、透明基材を用いた場合には、パターン非形成部Ｂが透明であることを特徴とする検査用フィルム部材等に適用でき、一方、不透明基材を用いた場合には、パターン非形成部Ｂが不透明であることを特徴又は許容する検査用ペーパー部材やバイオ電池の電極等に適用できる。
【０２０４】
また、機能インキ層７３を、パラジウムコロイド等の無電解めっき用触媒を含むメッシュパターン層とし、この上に銅等の金属膜を無電解めっき法にて成長させて、画像表示装置前面用途等に用いる光透過性の電磁波シールド材を製造することができる。
【０２０５】
また、機能インキ層７３を、光触媒機能の有るアナターゼ型二酸化チタン微粒子で構成したものを内装建材或いは家具表面材として使用し、ホルムアルデヒド、煙草の煙、可塑剤、有機溶剤等の建築物内雰囲気中に存在する各種有機物質（所謂ＶＯＣ）の分解除去、或いは殺菌、防黴のために使用することもできる。
【０２０６】
また、例えば、機能インキ層７３の機能が主に色調（色味）や屈折率である場合において、透明基材を用いた場合には、パターン非形成部Ｂが透明であることを特徴とするステンドグラス調窓材等の透光性意匠パターン部材、光学フィルター部材、画像表示装置の前面に設置して視野角規制、外来光の反射防止用途に用いる、平行線群状の黒色の凸状部を有するマイクロルーバー部材、マイクロレンズアレイ部材等に適用でき、一方、不透明基材を用いた場合には、パターン非形成部Ｂが透明であることを特徴又は許容する意匠パターン等に適用できる。
【０２０７】
また、透明基材を用いた場合には、パターン非形成部Ｂが透明であることを特徴とする各種部材が得られる。例えば、適度な硬さ、質感、厚さ、色調等を有する機能インキ層７３を用いて印刷した点字部材、光屈折性能乃至光学性能を有する前記機能インキ層７３を用いて印刷したレンチキュラーレンズ、蠅の目レンズ、フレネルレンズ、線状プリズム配列シート（特許第３１２３００６号公報、米国特許第４９０６０７０号公報等開示のもの）、薄板微小ルーバ（特公昭３７−２８３号公報、特開２００７−２７２１６１号公報等開示のもの）等の光学部材、着色性能乃至意匠性能、又は蛍光体乃至燐光体性能を有する前記機能インキ層７３を用いて印刷したステンドグラス調模様、カットグラス調模様、和紙調模様等の凸状模様を活かした窓硝子、硝子貼りの扉や間仕切等の建築物内装部材又は外装部材、凸状模様を活かした非常口等の案内、禁煙等の表示等に用いる表示板、凸状模様を活かしたポスター、看板、商品表示板体等の広告宣伝媒体、或いは凸状様を活かした食品其の他の包装材料、押しボタン、タッチパネル、又はメンブレンスイッチ表面の浮き出した文字や数字、或は各種製品表面のバーコードの印刷等に適用できる。
【０２０８】
一方、不透明基材を用いた場合には、パターン非形成部Ｂが不透明であることを特徴又は許容する各種部材が得られる。例えば、適度な硬さ、質感、厚さ、色調等を有する機能インキ層７３を用いて印刷した点字部材、研磨材機能を有する前記機能インキ層７３を用いて印刷して、多角錐の単位凸状部を多数２次元配列したり、多角柱の単位凸状部を多数平行配列して形成した研磨部材、着色性能乃至意匠性能、又は蛍光体乃至燐光体性能を有する前記機能インキ層７３を用いて印刷した浮造り調木目調部材（年輪の秋材部が浮き出した杉板等の木目）、布目などのテクスチャ部材、石目調部材、タイル貼り乃至煉瓦積み調部材、ヘアライン調部材、クッション部材等の凸状模様を活かした建築内装又は外装部材や家具表面部材、凸状模様を活かした非常口等の案内、禁煙等の表示等に用いる表示板、凸状模様を活かしたポスター、看板、商品表示板等の広告宣伝媒体、或いは凸状模様を活かした食品その他の包装材料、押しボタン、タッチパネル、又はメンブレンスイッチ表面の浮き出した文字や数字、各種製品表面のバーコード、或は導電体性能、抵抗体性能、超伝導体性能、磁性体性能、誘電体性能等を有する前記機能インキ層７３を用いて所定の配線、電極、抵抗体、コンデンサ、コイル等のパターンを所定の配置と接続で印刷したプリント回路、集積回路、マイクロストリップアンテナ等の電気電子部材の印刷等に適用できる。
【０２０９】
以上説明した本発明によれば、機能性インキ組成物７３’を用いて形成した高精度の機能インキパターンを有する印刷物７０を連続的且つ効率的に提供できる。また、本発明の印刷物の製造方法によれば、基材７１の上に、流動状態から固化状態へ速やかに転移させることができるプライマー層７２を用いた凹版印刷法（グラビア等）で、例えば顔料などを含む機能インキ組成物７３’を精度良く、突出パターン印刷することができる。また、この方法によれば、プライマー層７２と機能インキ層７３とを一部相溶させる等とすることも可能であり、凹版の凹部に充填された機能インキ組成物７３’をほぼ１００％転移させることができ、版形状の再現性も良く、従来困難だった印刷パターンの断面形状制御も可能となる。
【実施例】
【０２１０】
以下に、実施例と比較例を挙げて本発明をさらに具体的に説明する。
【０２１１】
（実施例１）
図９及び図１０に示す装置により電磁波シールド材を製造した。先ず、透明基材１として、片面に易接着処理がされた幅１０００ｍｍで厚さ１００μｍの長尺ロール巻の無色透明な２軸延伸ポリエチレンテレフタレート（ＰＥＴ）フィルムを用いた。供給部にセットしたＰＥＴフィルムを繰り出し、易接着処理面にプライマー層用の光硬化性樹脂組成物を厚さ５μｍとなるように塗布形成した。塗布方式は、通常のグラビアリバースコート法を採用し、光硬化性樹脂組成物としては、エポキシアクリレートプレポリマー３５重量部、ウレタンアクリレートプレポリマー１２重量部、フェノキシエチルアクリレートからなる単官能アクリレートモノマー４４重量部、エチレンオキシド変性イソシアヌル酸トリアクリレートからなる３官能アクリレートモノマー９重量部、さらに光開始剤としてイルガキュア１８４（物質名；１−ヒドロキシ−シクロヘキシル−フェニル−ケトン、製造元；チバ・スペシャルティ・ケミカルズ）３重量部添加したものを使用した。このときの粘度は約１３００ｍＰａ・ｓ（２５℃、Ｂ型粘度計）であり、塗布後のプライマー層２は触ると流動性を示すものの、ＰＥＴフィルム上から流れ落ちることはなかった。
【０２１２】
次に、プライマー層２が形成されたＰＥＴフィルムを転写工程を行う凹版ロール６２に供するが、それに先だって、開口部の線幅が２０μｍで線ピッチが３００μｍ、版深２０μｍの格子状のメッシュパターンとなる凹部が形成された凹版ロール６２の版面６３に、導電性組成物１５をピックアップロール６１で塗布し、ドクターブレード６５で凹部６４内以外の導電性組成物を掻き取って凹部６４内のみに導電性組成物１５を充填させた。導電性組成物１５を凹部６４内に充填させた状態の凹版ロール６２と、ニップロール６６との間に、プライマー層２が形成されたＰＥＴフィルムを供給し、凹版ロール６２に対するニップロール６６の押圧力（付勢力）によって、プライマー層２を凹部６４内に存在する導電性組成物１５の凹み６に流入させ、導電性組成物１５とプライマー層２とを隙間なく密着させると共に、該プライマーの一部を凹部６４内の該導電性組成物１５内に浸透せしめた。なお、用いた導電性組成物は、以下の組成の銀ペーストを用いた。
【０２１３】
＜導電性組成物（銀ペースト）の作製＞
導電性粉末として平均粒径約２μｍの鱗片状銀粉末９３重量部、バインダー樹脂として熱可塑性のポリエステルウレタン樹脂７重量部、溶剤としてブチルカルビトールアセテート２５重量部を配合し、十分に攪拌混合した後、３本ロールで混練りして導電性組成物を作製した。
【０２１４】
次いで行われる転写工程は以下の通りである。先ず、プライマー層２が形成されたＰＥＴフィルムを、そのプライマー層２が凹版ロール６２の版面６３側に対向した状態で、凹版ロール６２とニップロール６６との間に挟む。その凹版ロール６２とニップロール６６との間でＰＥＴフィルムのプライマー層２は版面６３に押し付けられる。プライマー層２は流動性を有しているので、版面６３に押し付けられたプライマー層２は、導電性組成物１５が充填した凹部６４内にも流入し、凹部６４内で生じた導電性組成物１５の凹み６を充填する（図１１を参照）。こうしてプライマー層２は導電性組成物１５に対して隙間なく密着した状態となる。その後、さらに凹版ロール６２が回転して高圧水銀燈からなるＵＶランプによって紫外線が照射され、光硬化性樹脂組成物からなるプライマー層２が硬化する。プライマー層２の硬化により、凹版ロール６２の凹部６４内の導電性組成物はプライマー層２と密着し、その後、出口側のニップロール６７によってフィルムが凹版ロール６２から剥離され、プライマー層２上には導電性組成物層３’（図８参照）が転写形成される。このようにして得られた転写フィルムを、１１０℃の乾燥ゾーンを通過させて銀ペーストの溶剤を蒸発させて固化せしめ、プライマー層２上にメッシュパターンからなる導電層３を形成した。このときの導電層３が存在するパターン部分の厚さ（導電層３が形成されているメッシュパターン部分とそれ以外の部分との厚さの差）は約１９μｍで、版の深さとほぼ同等の厚さで転移しており、版の凹部６４内の銀ペーストが高い転移率で転移していた。転移後の凹部６４内を目視で観察したところ、ペーストの版残りは見られず、また、メッシュパターンの断線や形状不良も見られなかった。
【０２１５】
この段階での試料について、その導電層パターン１９部分の断面ＴＥＭ（透過形電子顕微鏡）観察を行った。図１７は、導電層パターン１９の断面ＴＥＭ写真である。図１７に示すように、オスミウム染色液で染色したプライマー層２と染色した導電層３との界面１２が染色色濃度が連続的に濃から淡に変化する階調（グラデーション）のようになっており、また細かく入り組んだ構造も観察され、境界部分が一部なじんでいる（相溶）していることが確認された。また、導電層３側の表面部分をＳＩＭＳ分析したところ、導電性組成物には含まれないがプライマー層２には含まれるプライマー成分が観測され、プライマー成分の一部が硬化前に導電性組成物中に浸入していることが確認された。これらの状況から考えると、流動性があるプライマー層２が導電性組成物に接触した際に、その境界部分（界面１２）の相溶及び境界の乱れが生じ、この状態でプライマー層２を固化させると、境界部分から導電性組成物内部に向かう領域で、導電性組成物の増粘やゲル化などの現象が起こり、導電性組成物を版から引き抜きやすくなっているのではないかと推測された。又は、流動性のあるプライマー層のプライマー成分の一部が版内の導電性組成物層と混ざり、プライマー層を固化させた際に導電性組成物層の粘度を全体的に上げていることが推察される。いずれにしろ、流動性のあるプライマー層２を導電性組成物層に接触させて、プライマー層２を固化させた後に剥離すれば、導電性組成物層が完全に固化していないにもかかわらず、ほぼ１００％近い転移が可能であった。
【０２１６】
次いで、得られた転写フィルムに対し、銅めっきを行った。銅めっき法としては、得られた転写フィルムを硫酸銅めっき液に浸漬し、その表面に形成されたメッシュ状の導電層パターンを陰極として、銅板を陽極として、２Ａ／ｄｍ２の電流を流して電解銅めっきを行った。銅めっき膜は、その導電層３上に選択的に、厚さ２μｍで形成した。得られた部材の表面抵抗値は０．１Ω／□だった。こうして本発明に係る実施例１の電磁波シールド材を作製した。
【０２１７】
（実施例２）
実施例１において、凹部６４に充填する導電性組成物中に予め以下に示す導電性カーボンブラック微粉末を含有させた他は、実施例１と同様にして、実施例２の電磁波シールド材を作製した。パターン形状については実施例１と同様であった。また、得られたパターンをパターンの裏面から目視で観察すると、若干光沢が少なく見えた。
【０２１８】
＜導電性組成物（銀ペースト＋カーボンブラック）の作製＞
導電性粉末として平均粒径約２μｍの鱗片状銀粉末９０重量部、カーボンブラックとしてアセチレンブラック（平均粒径３５ｎｍ）３重量部、バインダー樹脂として熱可塑性のポリエステルウレタン樹脂７重量部、溶剤としてブチルカルビトールアセテート３５重量部を配合し、十分に攪拌混合した後、３本ロールで混練りして導電性組成物を作製した。
【０２１９】
（比較例１）
実施例１において、ＰＥＴフィルムの易接着処理面にプライマー層を塗布しない以外は実施例１と同様にして導電性組成物を転写させた。しかしながら、その際、ＰＥＴフィルム上への導電性組成物の転写は十分でなく、断線やパターン抜けが多発した。また、乾燥後のパターン厚さも１μｍ程度であり、転移率が著しく悪かった。その後の電気銅めっきも均一にめっきすることはできなかった。この理由は、ドクターブレード６５にて凹部６４以外の導電性組成物を除去する際に、凹部６４内からも少なからず導電性組成物１５が掻き出されて凹部６４内の導電性組成物１５には凹み６が生じるが、その凹み６の存在により、導電性組成物１５がＰＥＴフィルム上に密着よく転写されずに部分的に導電性層が断線し、めっきに必要な導通（電位差）が得られないためと考えられる。
【０２２０】
（評価結果）
実施例１，２及び比較例１で作製した電磁波シールド材についての評価結果を表１と表２にまとめた。なお、表２において、転写性は、フィルム上への導電性組成物の転写状況から判断し、密着性よく所定のメッシュパターンが一様に転写されていると３００倍に拡大した顕微鏡観察により目視確認できたものを「良好」として評価し、所定のメッシュパターンが一様に転写されてないものを「不良」として評価した。また、シールド性は、得られた電磁波シールド材をシールド材評価器（（株）アドバンテスト製、ＴＲ１７３０１Ａ）を用いて電磁波シールド特性を測定した結果、２００〜６００ＭＨｚの範囲で−３０デシベル程度以下のシールド特性を有するものを「良好」として評価し、−３０デシベル程度より高いシールド特性を有するものを「不良」として評価した。また、視認性は、白色蛍光灯照明下の室内において、電磁波シールド材表面の光反射による白化（白濁）を目視評価し、顕著且つ明瞭な白化を認めた場合を「不良」、白化を認めるが軽微であり画像表示面に設置しても違和感がないと判断されたものを「△」、全く白化を認めないものを「良好」と評価した。
【０２２１】
【表１】
2010123979.tif 000003
【０２２２】
【表２】
2010123979.tif 000004
【０２２３】
（実施例３）
先ず、基材として、片面に易接着処理がされた幅１０００ｍｍで厚さ１００μｍの長尺ロール巻ポリエチレンテレフタレート（ＰＥＴ）フィルムを用いた。供給部にセットした無色透明なＰＥＴフィルムを繰り出し、易接着処理面にプライマー層用の光硬化性樹脂組成物を厚さ５μｍとなるように塗布形成した。塗布方式は、通常のグラビアリバース法を採用し、光硬化性樹脂組成物としては、エポキシアクリレートプレポリマー３５重量部、ウレタンアクリレートプレポリマー１２重量部、フェノキシエチルアクリレートからなる単官能モノマー４４重量部、トリメチロールプロパントリアクリレートからなる３官能モノマー９重量部、さらに光開始剤としてイルガキュア１８４（物質名；１−ヒドロキシ−シクロヘキシル−フェニル−ケトン、製造元；チバ・スペシャルティ・ケミカルズ）３重量部添加したものを使用した。このときの粘度は約１３００ｃｐｓ（ａｔ２５℃、Ｂ型粘度計）であり、塗布後のプライマー層は触ると流動性を示すものの、ＰＥＴフィルム上から流れ落ちることはなかった。
【０２２４】
次に、プライマー層が形成されたＰＥＴフィルムを転写工程を行う凹版ロールに供するが、それに先だって、線幅が２０μｍで線ピッチが３００μｍ、版深５μｍの格子状のメッシュパターンとなる凹部が形成された凹版ロールの版面に、触媒ペーストをピックアップロールで塗布し、ドクターブレードで凹部内以外の触媒ペーストを掻き取って凹部内のみに触媒ペーストを充填させた。触媒ペーストを凹部内に充填させた状態の凹版ロールと、ニップロールとの間に、プライマー層が形成されたＰＥＴフィルムを供し、凹版ロールに対するニップロールの押圧力（付勢力）によって、プライマー層を凹部内に存在する触媒ペーストの凹みに流入させ、触媒ペーストとプライマー層とを隙間なく密着させた。なお、用いた触媒ペーストは、以下の組成の触媒ペーストを用いた。
【０２２５】
＜触媒ペーストの作製＞
（パラジウムコロイドの作製）精製水８９重量部に塩化パラジウム１重量部を溶解し、さらにクエン酸三ナトリウム１０重量部を溶解して均一に攪拌した後、水素化ホウ素ナトリウム０．０１重量部を添加して塩化パラジウムを還元させ、パラジウムコロイドを得た。その後、限外濾過により濃縮脱塩を行い、パラジウム０．５重量部を含有するパラジウムコロイドを得た。このパラジウムコロイド１０重量部を精製水で希釈し、この希薄パラジウムコロイド溶液にアルミナエアロゾルＡｌ２Ｏ３−Ｃ（日本アエロゾル製）１０重量部を添加懸濁させた。これを濾過し、乾燥、解砕することにより、パラジウムコロイドを担持したアルミナゲルを得た。このパラジウムコロイド担持アルミナゲル７重量部と１０％エチルセルロースのテルピネオール溶液３０重量部とを３本ロールで混練りして触媒ペーストを作製した。
【０２２６】
＜印刷パターンの形成＞
次いで行われる転写工程は以下の通りである。先ず、プライマー層が形成されたＰＥＴフィルムを、そのプライマー層が凹版ロールの版面側に対向した状態で、凹版ロールとニップロールとの間に挟む。その凹版ロールとニップロールとの間でＰＥＴフィルムのプライマー層は版面に押し付けられる。プライマー層は流動性を有しているので、版面に押し付けられたプライマー層は、触媒ペーストが充填した凹部内にも流入し、触媒ペーストに対して隙間なく密着した状態となる。その後、さらに凹版ロールが回転してＵＶランプによって紫外線が照射され、光硬化性樹脂組成物からなるプライマー層が硬化する。プライマー層の硬化により、凹版ロールの凹部内の触媒ペーストはプライマー層と密着し、その後、出口側のニップロールによってフィルムが凹版ロールから剥離され、プライマー層上には触媒ペースト層が転写形成される。このようにして得られた転写フィルムを、１１０℃の乾燥ゾーンを通過させて触媒層の溶剤を蒸発させ、プライマー層上にメッシュパターンからなる触媒層を形成した。このときの触媒層の厚さ（触媒層が形成されているメッシュパターン部分とそれ以外の部分との厚さの差）は約５μｍであり、版の凹部内の触媒ペーストが高い転移率で転移していた。また、断線や形状不良も見られなかった。断面観察等の結果も実施例１と同様であった。
【０２２７】
＜無電解Ｃｕメッキ＞
上記で得られた触媒ペースト印刷基板を無電解銅メッキ液（ＯＰＣ−７５０シリーズ、奥野製薬（株）製）中に浸漬させ、２０分間、２０℃で無電解銅メッキを行い厚さ２μｍの銅層を形成した。メッキ処理後に水洗、乾燥を行った。めっき処理により、シートの表面抵抗は０．１Ω／□となった。
【符号の説明】
【０２２８】
１  透明基材
２  プライマー層
３  導電層
３’  導電性組成物層
４  金属層
５  サイドエッジ
６  凹み
７  電磁波遮蔽パターン部
８  接地部
９  保護層
１０  電磁波シールド材
１２  プライマー層と導電層との界面
１３  麓部分
１４  混合領域
１５  導電性組成物
１６  プライマー成分
１７  第１の山
１８  第２の山
１９Ａ，１９Ｂ，１９Ｃ，１９Ｄ  導電層パターン
５１  グラビアロール
５２  バックアップロール
５３  樹脂組成物充填容器
５４  ドクターブレード
６１  ピックアップロール
６２  凹版ロール
６３  版面
６４  凹部
６５  ドクターブレード
６６  ニップロール
６７  ニップロール
６８  充填容器
７０  印刷物
７１  基材
７２  プライマー層
７３  機能インキ層
７３’  機能インキ組成物
７４  直線ライン
７６  凹み
８０  凹版
８４  ワイピングロール
Ａ  導電層が形成されている部分（パターン形成部）
ＴＡ  Ａの厚さ
Ｂ  導電層が形成されていない部分（パターン非形成部）
ＴＢ  Ｂの厚さ
ＴＣ    機能インキ組成物の厚さ
ＴＣ  機能インキ層の厚さ
Ｓ１  基材の一方の面
Ｗ  直線ライン間の線幅
【図１】
2010123979.tif 000005
【図２】
2010123979.tif 000006
【図３】
2010123979.tif 000007
【図４】
2010123979.tif 000008
【図５】
2010123979.tif 000009
【図６】
2010123979.tif 000010
【図７】
2010123979.tif 000011
【図８】
2010123979.tif 000012
【図９】
2010123979.tif 000013
【図１０】
2010123979.tif 000014
【図１１】
2010123979.tif 000015
【図１２】
2010123979.tif 000016
【図１３】
2010123979.tif 000017
【図１４】
2010123979.tif 000018
【図１５】
2010123979.tif 000019
【図１６】
2010123979.tif 000020
【図１７】
2010123979.tif 000021